"下記式1で示される含硫黄複素環芳香族化合物と高分子電解質とを含有することを特徴とする高分子電解質組成物。式1中、A1は硫黄原子と窒素原子とを含む環を有する芳香族基である。該芳香族基は、置換基を有していてもよい。または、A1は硫黄原子を含む環を有し且つ該環に直接結合した窒素原子を含む置換基を有する芳香族基を表す。該芳香族基は、該環に直接結合した窒素原子を含む置換基以外の置換基を有していてもよい。Z1は下記1-1~1-10のいずれかで示される基を表し、nは1以上の整数を表す。Z1が複数個存在する場合は、それらは、互いに同一でも異なっていてもよい。式1-1中、Ar01は置換基を有していてもよい炭素数11~50の芳香族基を表す。式1-2~1-10中、Ar02は置換基を有していてもよい炭素数1~50の芳香族基を表す。Yは水素原子または置換基を有していてもよい炭素数1~20のアルキル基を表す。aは0~2の整数を表し、bは0~3の整数を表し、cは0~2の整数を表す。Ar02が複数個存在する場合は、それらは、互いに同一でも異なっていてもよい。Yが複数個存在する場合は、それらは、互いに同一でも異なっていてもよい。上記A1が、窒素原子を含む6員環を有することを特徴とする請求項1に記載の高分子電解質組成物。上記A1が、硫黄原子を含む6員環を有することを特徴とする請求項1または2に記載の高分子電解質組成物。上記A1が、-S-で示される基、-S=で示される基および-SO-で示される基からなる群より選ばれる1種以上の基を含む環を有する芳香族基であることを特徴とする請求項1~3のいずれかに記載の高分子電解質組成物。上記Ar01が、下記式2で示されることを特徴とする請求項1~4のいずれかに記載の高分子電解質組成物。式2中、A2は硫黄原子と窒素原子とを含む環を有する炭素数11~50芳香族基である。該芳香族基は、置換基を有していてもよい。または、A2は硫黄原子を含む環を有し且つ該環に直接結合した窒素原子を含む置換基を有する炭素数11~50の芳香族基を表す。該芳香族基は、該環に直接結合した窒素原子を含む置換基以外の置換基を有していてもよい。G0は直接結合または置換基を有していてもよい炭素数3~20のアリーレン基を表す。Y1は直接結合、-CO-で示される基または-SO2-で示される基を示す。上記Ar02が、下記式2で示されることを特徴とする請求項1~4のいずれかに記載の高分子電解質組成物。式2中、A2は硫黄原子と窒素原子とを含む環を有する炭素数11~50芳香族基である。該芳香族基は、置換基を有していてもよい。または、A2は硫黄原子を含む環を有し且つ該環に直接結合した窒素原子を含む置換基を有する炭素数11~50の芳香族基を表す。該芳香族基は、該環に直接結合した窒素原子を含む置換基以外の置換基を有していてもよい。G1は置換基を有していてもよい炭素数3~20のアリーレン基を表す。Y1は直接結合、-CO-で示される基または-SO2-で示される基を示す。上記含硫黄複素環芳香族化合物が、下記式3で示されることを特徴とする請求項1~6のいずれかに記載の高分子電解質組成物。式3中、Eは-S-で示される基または-SO-で示される基を表す。R01~R08はそれぞれ同一または相異なり上記式1-1~1-10で示される基、水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。R09は上記式1-1で示される基、1-2で示される基、1-10で示される基、水素原子、置換基を有していてもよい炭素数1~20のアルキル基、置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を示す。式3で示される化合物は、式1-1~1-10で示される基から選ばれる少なくとも1つの基を有する。上記含硫黄複素環芳香族化合物が、下記式4で示されることを特徴とする請求項1~7のいずれかに記載の高分子電解質組成物。式4中、A3はフェノチアジンまたはフェノチアジン-5-オキサイドから水素原子を1つ取り去って得られる基を表す。G2は直接結合または置換基を有していてもよい炭素数3~30のアリーレン基を表す。2つあるA3は、それぞれ互いに同一でも異なっていてもよい。上記含硫黄複素環芳香族化合物が、下記式5で示されることを特徴とする請求項1~8のいずれかに記載の高分子電解質組成物。式5中、Eは-S-で示される基または-SO-で示される基を表す。2つあるEは、それぞれ互いに同一でも異なっていてもよい。R10、R11はそれぞれ同一または相異なり水素原子、置換基を有していてもよい炭素数1~20のアルキル基、置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を示す。R12~R25はそれぞれ同一または相異なり水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。上記含硫黄複素環芳香族化合物が、下記式5で示されることを特徴とする請求項1~8のいずれかに記載の高分子電解質組成物。式6中、Eは-S-で示される基または-SO-で示される基を表す。2つあるEは、それぞれ互いに同一でも異なっていてもよい。R26~R41はそれぞれ同一または相異なり水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。G3はフッ素原子を有する炭素数3~30のアリーレン基を表し、該アリーレン基は、置換基を有してもよい。上記含硫黄複素環芳香族化合物が、上記高分子電解質100重量部に対して0.01~30重量部含有されることを特徴とする特徴とする請求項1~10のいずれかに記載の高分子電解質組成物。高分子電解質が芳香族炭化水素系高分子電解質であることを特徴とする特徴とする請求項1~11のいずれかに記載の高分子電解質組成物。高分子電解質がフッ素系高分子電解質であることを特徴とする特徴とする請求項1~11のいずれかに記載の高分子電解質組成物。請求項1~13のいずれかに記載の高分子電解質組成物を含有することを特徴とする高分子電解質膜。請求項1~13のいずれかに記載の高分子電解質組成物と、触媒成分とを含むことを特徴とする触媒組成物。請求項15に記載の触媒組成物を含むことを特徴とする触媒層。請求項14に記載の高分子電解質膜および請求項15に記載の触媒組成物から選ばれる少なくとも1種を有することを特徴とする膜電極接合体。請求項17に記載の膜電極接合体を有することを特徴とする固体高分子形燃料電池。下記式5で示される含硫黄複素環芳香族化合物。式5中、Eは-S-で示される基または-SO-で示される基を表す。2つあるEは、それぞれ互いに同一でも異なっていてもよい。R10、R11はそれぞれ同一または相異なり水素原子、置換基を有していてもよい炭素数1~4のアルキル基、置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を示す。R12~R25はそれぞれ同一または相異なり水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。下記式6で示される含硫黄複素環芳香族化合物。式6中、Eは-S-で示される基または-SO-で示される基を表す。2つあるEは、それぞれ互いに同一でも異なっていてもよい。R26~R41はそれぞれ同一または相異なり水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。G3はフッ素原子を有する炭素数3~30のアリーレン基を表し、該アリーレン基は、置換基を有してもよい。しかしながら、上記の高分子電解質膜を用いた燃料電池は、電池の起動停止を繰り返すような長期運転を行なうと、ラジカルによる高分子電解質膜の劣化によって、イオン伝導性が低下し易く、結果として燃料電池自体の発電性能が低下し易い。そこで、本発明の目的は、発電性と長期安定性の良好な燃料電池を実現する高分子電解質膜が得られる高分子電解質組成物、該高分子電解質組成物を用いた燃料電池部材、長期安定性に優れた固体高分子型燃料電池および該高分子電解質組成物に有用な安定化剤となり得る含硫黄複素環芳香族化合物を提供することにある。上記目的を達成するため、本発明は下記1~20を提供する。1下記式1で示される含硫黄複素環芳香族化合物と高分子電解質とを含有することを特徴とする高分子電解質組成物。式1中、A1は硫黄原子と窒素原子とを含む環を有する芳香族基である。該芳香族基は、置換基を有していてもよい。または、A1は硫黄原子を含む環を有し且つ該環に直接結合した窒素原子を含む置換基を有する芳香族基を表す。該芳香族基は、該環に直接結合した窒素原子を含む置換基以外の置換基を有していてもよい。Z1は下記1-1~1-10のいずれかで示される基を表し、nは1以上の整数を表す。Z1が複数個存在する場合は、それらは、互いに同一でも異なっていてもよい。式1-1中、Ar01は置換基を有していてもよい炭素数11~50の芳香族基を表す。式1-2~1-10中、Ar02は置換基を有していてもよい炭素数1~50の芳香族基を表す。Yは水素原子または置換基を有していてもよい炭素数1~20のアルキル基を表す。aは0~2の整数を表し、bは0~3の整数を表し、cは0~2の整数を表す。Ar02が複数個存在する場合は、それらは、互いに同一でも異なっていてもよい。Yが複数個存在する場合は、それらは、互いに同一でも異なっていてもよい。[2上記A1が、窒素原子を含む6員環を有することを特徴とする[1]に記載の高分子電解質組成物。3上記A1が、硫黄原子を含む6員環を有することを特徴とする[1]または[2]に記載の高分子電解質組成物。4上記A1が、-S-で示される基、-S=で示される基および-SO-で示される基からなる群より選ばれる1種以上の基を含む環を有する芳香族基であることを特徴とする[1]~[3]のいずれかに記載の高分子電解質組成物。5上記Ar01が、下記式2で示されることを特徴とする1~4のいずれかに記載の高分子電解質組成物。式2中、A2は硫黄原子と窒素原子とを含む環を有する炭素数11~50芳香族基である。該芳香族基は、置換基を有していてもよい。または、A2は硫黄原子を含む環を有し且つ該環に直接結合した窒素原子を含む置換基を有する炭素数11~50の芳香族基を表す。該芳香族基は、該環に直接結合した窒素原子を含む置換基以外の置換基を有していてもよい。G0は直接結合または置換基を有していてもよい炭素数3~20のアリーレン基を表す。Y1は直接結合、-CO-で示される基または-SO2-で示される基を示す。6上記Ar02が、下記式2で示されることを特徴とする[1]~[4]のいずれかに記載の高分子電解質組成物。式2中、A2は硫黄原子と窒素原子とを含む環を有する炭素数11~50芳香族基である。該芳香族基は、置換基を有していてもよい。または、A2は硫黄原子を含む環を有し且つ該環に直接結合した窒素原子を含む置換基を有する炭素数11~50の芳香族基を表す。該芳香族基は、該環に直接結合した窒素原子を含む置換基以外の置換基を有していてもよい。G1は置換基を有していてもよい炭素数3~20のアリーレン基を表す。Y1は直接結合、-CO-で示される基または-SO2-で示される基を示す。7上記含硫黄複素環芳香族化合物が、下記式3で示されることを特徴とする[1]~[6]のいずれかに記載の高分子電解質組成物。式3中、Eは-S-で示される基または-SO-で示される基を表す。R01~R08はそれぞれ同一または相異なり上記式1-1~1-10で示される基、水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。R09は上記式1-1で示される基、1-2で示される基、1-10で示される基、水素原子、置換基を有していてもよい炭素数1~20のアルキル基、置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を示す。式3で示される化合物は、式1-1~1-10で示される基から選ばれる少なくとも1つの基を有する。8上記含硫黄複素環芳香族化合物が、下記式4で示されることを特徴とする[1]~[7]のいずれかに記載の高分子電解質組成物。式4中、A3はフェノチアジンまたはフェノチアジン-5-オキサイドから水素原子を1つ取り去って得られる基を表す。G2は直接結合または置換基を有していてもよい炭素数3~30のアリーレン基を表す。2つあるA3は、それぞれ互いに同一でも異なっていてもよい。9上記含硫黄複素環芳香族化合物が、下記式5で示されることを特徴とする[1]~[8]のいずれかに記載の高分子電解質組成物。式5中、Eは-S-で示される基または-SO-で示される基を表す。2つあるEは、それぞれ互いに同一でも異なっていてもよい。R10、R11はそれぞれ同一または相異なり水素原子、置換基を有していてもよい炭素数1~20のアルキル基、置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を示す。R12~R25はそれぞれ同一または相異なり水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。10上記含硫黄複素環芳香族化合物が、下記式5で示されることを特徴とする[1]~[8]のいずれかに記載の高分子電解質組成物。式6中、Eは-S-で示される基または-SO-で示される基を表す。2つあるEは、それぞれ互いに同一でも異なっていてもよい。R26~R41はそれぞれ同一または相異なり水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。G3はフッ素原子を有する炭素数3~30のアリーレン基を表し、該アリーレン基は、置換基を有してもよい。11上記含硫黄複素環芳香族化合物が、上記高分子電解質100重量部に対して0.01~30重量部含有されることを特徴とする特徴とする[1]~[10]のいずれかに記載の高分子電解質組成物。12高分子電解質が芳香族炭化水素系高分子電解質であることを特徴とする特徴とする[1]~[11]のいずれかに記載の高分子電解質組成物。13高分子電解質がフッ素系高分子電解質であることを特徴とする特徴とする[1]~[11]のいずれかに記載の高分子電解質組成物。14[1]~[13]のいずれかに記載の高分子電解質組成物を含有することを特徴とする高分子電解質膜。15[1]~[13]のいずれかに記載の高分子電解質組成物と、触媒成分とを含むことを特徴とする触媒組成物。16[15]に記載の触媒組成物を含むことを特徴とする触媒層。17[14]に記載の高分子電解質膜および[15]に記載の触媒組成物から選ばれる少なくとも1種を有することを特徴とする膜電極接合体。18[17]に記載の膜電極接合体を有することを特徴とする固体高分子形燃料電池。19下記式5で示される含硫黄複素環芳香族化合物。式5中、Eは-S-で示される基または-SO-で示される基を表す。2つあるEは、それぞれ互いに同一でも異なっていてもよい。R10、R11はそれぞれ同一または相異なり水素原子、置換基を有していてもよい炭素数1~4のアルキル基、置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を示す。R12~R25はそれぞれ同一または相異なり水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。20下記式6で示される含硫黄複素環芳香族化合物。式6中、Eは-S-で示される基または-SO-で示される基を表す。2つあるEは、それぞれ互いに同一でも異なっていてもよい。R26~R41はそれぞれ同一または相異なり水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。G3はフッ素原子を有する炭素数3~30のアリーレン基を表し、該アリーレン基は、置換基を有してもよい。本発明の高分子電解質組成物を用いることで、ラジカル耐性に優れた高分子電解質膜等の燃料電池用部材を得ることができる。かかる燃料電池用部材を備えた燃料電池は長期安定性に優れるので、工業的に極めて有用である。また、本発明の含硫黄複素環芳香族化合物は、合成が比較的容易であり、工業的に極めて有用である。以下、本発明の高分子電解質組成物に係る好適な実施態様について具体的に説明する。本発明の高分子電解質組成物は、下記式1で示される含硫黄複素環芳香族化合物と高分子電解質とを含有することを特徴とする。式1中、A1は硫黄原子と窒素原子とを含む環を有する芳香族基である。該芳香族基は、置換基を有していてもよい。または、A1は硫黄原子を含む環を有し且つ該環に直接結合した窒素原子を含む置換基を有する芳香族基を表す。該芳香族基は、該環に直接結合した窒素原子を含む置換基以外の置換基を有していてもよい。Z1は下記1-1~1-10のいずれかで示される基を表し、nは1以上の整数を表す。Z1が複数個存在する場合は、それらは、互いに同一でも異なっていてもよい。式1-1中、Ar01は置換基を有していてもよい炭素数11~50の芳香族基を表す。式1-2~1-10中、Ar02は置換基を有していてもよい炭素数1~50の芳香族基を表す。Yは水素原子または置換基を有していてもよい炭素数1~20のアルキル基を表す。aは0~2の整数を表し、bは0~3の整数を表し、cは0~2の整数を表す。Ar02が複数個存在する場合は、それらは、互いに同一でも異なっていてもよい。Yが複数個存在する場合は、それらは、互いに同一でも異なっていてもよい。上記式1中、nは1以上の整数を表わし、nの値の範囲として、好ましくは1~20であり、より好ましくは1~8であり、さらに好ましくは1~6であり、よりさらに好ましくは1~4であり、特に好ましくは1~2である。式1中、A1は硫黄原子と窒素原子とを含む環を有するn価の芳香族基を表す。該芳香族基は、置換基を有していてもよい。または、A1は硫黄原子を含む環を有し且つ該環に直接結合した窒素原子を含む置換基を有するn価の芳香族基を表す。該芳香族基は、該環に直接結合した窒素原子を含む置換基以外の置換基を有していてもよい。該硫黄原子は2価または4価であることが好ましく、該硫黄原子を含む基としては、-S-で示される基、-S=で示される基または-SO-で示される基があげられ、好ましくは、-S-で示される基または-SO-で示される基であり、より好ましくは-S-で示される基である。該芳香族基が有してもよい置換基としては、水酸基、ハロゲノ基、アミノ基、ニトロ基、シアノ基、カルボキシ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基、置換基を有していてもよい炭素数1~20のアルキルスルホニル基があげられる。前記ハロゲノ基としては、フルオロ基、クロロ基、ブロモ基、ヨード基があげられ、好ましくはフルオロ基があげられる。上記の置換基を有していてもよい炭素数1~20のアルキル基として、直鎖状または分岐鎖状アルキル基があげられ、具体的には、メチル基、エチル基、プロピル基、イソプロピル基、ブチル基、イソブチル基、sec-ブチル基、t-ブチル基、ペンチル基、ヘキシル基、ヘプチル基、オクチル基、デシル基、トリフルオロメチル基などがあげられる。上記の置換基を有していてもよい炭素数1~20のアルコキシ基として、前述の置換基を有していてもよい炭素数1~20のアルキル基の例示の群より選ばれるアルキル基で水酸基の水素原子を置換した基などがあげられる。上記の置換基を有していてもよい炭素数1~20のアルキルチオ基として、前述の置換基を有していてもよい炭素数1~20のアルキル基の例示の群より選ばれるアルキル基でメルカプト基の水素原子を置換した基があげられる。上記の置換基を有していてもよい炭素数1~20のモノアルキルアミノ基として、前述の置換基を有していてもよい炭素数1~20のアルキル基の例示の群より選ばれるアルキル基でアミノ基の1つの水素原子を置換した基があげられる。上記の置換基を有していてもよい炭素数2~40のジアルキルアミノ基として、前述の置換基を有していてもよい炭素数1~20のアルキル基の例示の群より選ばれる2つのアルキル基でアミノ基の2つの水素原子を置換した基があげられる。上記の置換基を有していてもよい炭素数3~20のアリール基として、フェニル基、o-メチルフェニル基、m-メチルフェニル基、p-メチルフェニル基、o-メトキシフェニル基、m-メトキシフェニル基、p-メトキシフェニル基、oエトキシフェニル基、mエトキシフェニル基、pエトキシフェニル基、o-フェノキシフェニル基、m-フェノキシフェニル基、p-フェノキシフェニル基、o-クロロフェニル基、m-クロロフェニル基、p-クロロフェニル基、o-ニトロフェニル基、m-ニトロフェニル基、p-ニトロフェニル基、o-アミノフェニル基、m-アミノフェニル基、p-アミノフェニル基、ビフェニル基などの単環性アリール基、1-ナフチル基、2-ナフチル基、1-アントラシル基、2-アントラシル基、4-アントラシル基などの縮環系アリール基、3-ピリジル基、2-ピリジル基、4-ピリジル基、1-ピロリル基、2-ピロリル基、3-ピロリル基、3-チエニル基、2-チエニル基、1-イミダゾリル基、2-イミダゾリル基、4-イミダゾリル基、2-チアゾリル基、4-チアゾリル基、5-チアゾリル基、1-ピラゾリル基、3-ピラゾリル基、4-ピラゾリル基などのヘテロアリール基などがあげられる。好ましくは、フェニル基、o-メチルフェニル基、m-メチルフェニル基、p-メチルフェニル基、o-メトキシフェニル基、m-メトキシフェニル基、p-メトキシフェニル基、oエトキシフェニル基、mエトキシフェニル基、pエトキシフェニル基、o-フェノキシフェニル基、m-フェノキシフェニル基、p-フェノキシフェニル基、o-ニトロフェニル基、m-ニトロフェニル基、p-ニトロフェニル基、o-アミノフェニル基、m-アミノフェニル基、p-アミノフェニル基、ビフェニル基、1-ナフチル基、2-ナフチル基、1-アントラシル基、2-アントラシル基、4-アントラシル基、3-チエニル基、2-チエニル基があげられる。上記の置換基を有していてもよい炭素数3~20のアリールオキシ基として、前述の置換基を有していてもよい炭素数3~20のアリール基の例示の群より選ばれるアリール基で水酸基の水素原子を置換した基などがあげられる。上記の置換基を有していてもよい炭素数3~20のモノアリールアミノ基として、前述の置換基を有していてもよい炭素数3~20のアリール基の例示の群より選ばれるアリール基でアミノ基の1つの水素原子を置換した基があげられる。上記の置換基を有していてもよい炭素数6~40のジアリールアミノ基として、前述の置換基を有していてもよい炭素数3~20のアリール基の例示の群より選ばれる2つのアリール基でアミノ基の2つの水素原子を置換した基などがあげられる。上記の置換基を有していてもよい炭素数3~20のアリールチオ基として、前述の置換基を有していてもよい炭素数3~20のアリール基の例示の群より選ばれるアリール基でメルカプト基の水素原子を置換した基などがあげられる。上記の置換基を有していてもよい炭素数2~21のアシル基として、前述の置換基を有していてもよい炭素数1~20のアルキル基の例示の群より選ばれるアルキル基でホルミル基の水素原子を置換した基があげられる。上記の置換基を有していてもよい炭素数4~21のアロイル基として、前述の置換基を有していてもよい炭素数3~20のアリール基の例示の群より選ばれるアリール基でホルミル基の水素原子を置換した基などがあげられる。上記の置換基を有していてもよい炭素数3~20のアリールスルホニル基として、フェニルスルホニル基、o-メチルフェニルスルホニル基、m-メチルフェニルスルホニル基、p-メチルフェニルスルホニル基、o-メトキシフェニルスルホニル基、m-メトキシフェニルスルホニル基、p-メトキシフェニルスルホニル基、oエトキシフェニルスルホニル基、mエトキシフェニルスルホニル基、pエトキシフェニルスルホニル基、o-フェノキシフェニルスルホニル基、m-フェノキシフェニルスルホニル基、p-フェノキシフェニルスルホニル基、o-クロロフェニルスルホニル基、m-クロロフェニルスルホニル基、p-クロロフェニルスルホニル基、o-ニトロフェニルスルホニル基、m-ニトロフェニルスルホニル基、p-ニトロフェニルスルホニル基、o-アミノフェニルスルホニル基、m-アミノフェニルスルホニル基、p-アミノフェニルスルホニル基、ビフェニルスルホニル基などの単環性アリールスルホニル基、1-ナフチルスルホニル基、2-ナフチルスルホニル基、1-アントラシルスルホニル基、2-アントラシルスルホニル基、4-アントラシルスルホニル基などの縮環系アリールスルホニル基、3-ピリジルスルホニル基、2-ピリジルスルホニル基、4-ピリジルスルホニル基、1-ピロリルスルホニル基、2-ピロリルスルホニル基、3-ピロリルスルホニル基、3-チエニルスルホニル基、2-チエニルスルホニル基、1-イミダゾリルスルホニル基、2-イミダゾリルスルホニル基、4-イミダゾリルスルホニル基、2-チアゾリルスルホニル基、4-チアゾリルスルホニル基、5-チアゾリルスルホニル基、1-ピラゾリルスルホニル基、3-ピラゾリルスルホニル基、4-ピラゾリルスルホニル基などがあげられる。好ましくは、フェニルスルホニル基、o-メチルフェニルスルホニル基、m-メチルフェニルスルホニル基、p-メチルフェニルスルホニル基、o-メトキシフェニルスルホニル基、m-メトキシフェニルスルホニル基、p-メトキシフェニルスルホニル基、oエトキシフェニルスルホニル基、mエトキシフェニルスルホニル基、pエトキシフェニルスルホニル基、o-フェノキシフェニルスルホニル基、m-フェノキシフェニルスルホニル基、p-フェノキシフェニルスルホニル基、o-ニトロフェニルスルホニル基、m-ニトロフェニルスルホニル基、p-ニトロフェニルスルホニル基、o-アミノフェニルスルホニル基、m-アミノフェニルスルホニル基、p-アミノフェニルスルホニル基などの単環性アリールスルホニル基、1-ナフチルスルホニル基、2-ナフチルスルホニル基、1-アントラシルスルホニル基、2-アントラシルスルホニル基、4-アントラシルスルホニル基などの縮環系アリールスルホニル基、3-チエニルスルホニル基、2-チエニルスルホニル基があげられる。上記の置換基を有していてもよい炭素数1~20のアルキルスルホニル基として、具体的には、メチルスルホニル基、エチルスルホニル基、プロピルスルホニル基、イソプロピルスルホニル基、ブチルスルホニル基、イソブチルスルホニル基、sec-ブチルスルホニル基、t-ブチルスルホニル基、ペンチルスルホニル基、ヘキシルスルホニル基、ヘプチルスルホニル基、オクチルスルホニル基、デシルスルホニル基などがあげられる。該環に直接結合した窒素原子を含む置換基としては、アミノ基、1-ピロリル基、1-イミダゾリル基、1-ピラゾリル基、1-インドリル基、9-カルバゾリル基、1-ベンゾイミダゾリル基、1-インダゾリル基、10-フェノキサジル基、10-フェノチアジル基、上記の置換基を有していてもよい炭素数3~20のモノアリールアミノ基、上記の置換基を有していてもよい炭素数6~40のジアリールアミノ基、上記の置換基を有していてもよい炭素数1~20のモノアルキルアミノ基、上記の置換基を有していてもよい炭素数2~40のジアルキルアミノ基などをあげることができる。式1におけるA1として、具体的には、チアゾール、イソチアゾール、ベンゾチアゾール、2-4-チアゾリルベンズイミダゾール、6-アミノ-2-メルカプトベンゾチアゾール、2-メルカプト-6-ニトロベンゾチアゾール、アセトンベンゾチアゾリル-2-ヒドラゾン、2ピリジン、3アミノ2チオフェンカルボン酸メチル、フェノチアジン、フェノチアジン誘導体10フェニルフェノチアジン、103-フルオロフェニルフェノチアジン、Nベンゾイルフェノチアジン、2-メトキシフェノチアジン、2-メチルチオフェノチアジン、2エチルチオフェノチアジン、2-トリフルオロメチルフェノチアジン、10-メチルフェノチアジン、フェノチアジン-5-オキサイド、ベンゾイルロイコメチレンブルー、エトプロパジンなど、3-フェノチアゾン、アズールB、アズールII、メチレンブルー、ベーシックグリーン5、チオニンクロライド、チオニンアセテート、ベーシックブルー17、から芳香環上の水素原子をn個取り去って得られる基をあげることができる。なお、A1はイオン性であってもよく、電気的中性を満たすように任意の対イオンを有してよい。好ましいA1としては上記nの値の範囲を取り得るようなA1が好ましい。好ましいA1としては、硫黄原子と窒素原子とを含む環を有する芳香族基があげられる。具体的には、チアゾール、イソチアゾール、ベンゾチアゾール、2-4-チアゾリルベンズイミダゾール、6-アミノ-2-メルカプトベンゾチアゾール、2-メルカプト-6-ニトロベンゾチアゾール、アセトンベンゾチアゾリル-2-ヒドラゾン、フェノチアジン、フェノチアジン誘導体10フェニルフェノチアジン、103-フルオロフェニルフェノチアジン、Nベンゾイルフェノチアジン、2-メトキシフェノチアジン、2-メチルチオフェノチアジン、2エチルチオフェノチアジン、2-トリフルオロメチルフェノチアジン、10-メチルフェノチアジン、フェノチアジン-5-オキサイド、ベンゾイルロイコメチレンブルー、エトプロパジンなど、3-フェノチアゾン、アズールB、アズールII、メチレンブルー、ベーシックグリーン5、チオニンクロライド、チオニンアセテート、ベーシックブルー17、から芳香環上の水素原子をn個取り去って得られる基をあげることができる。より好ましいA1としては、窒素原子を含む6員環を有する芳香族基または硫黄原子を含む6員環を有する芳香族基があげられる。該芳香族基は、置換基を有してもよく、その具体例としては上述のものがあげられる。さらに好ましくは、硫黄原子と窒素原子とを含む6員環を有する芳香族基があげられる。該芳香族基は、置換基を有してもよく、その具体例としては上述のものがあげられる。具体的には、フェノチアジン、フェノチアジン誘導体10フェニルフェノチアジン、103-フルオロフェニルフェノチアジン、Nベンゾイルフェノチアジン、2-メトキシフェノチアジン、2-メチルチオフェノチアジン、2エチルチオフェノチアジン、2-トリフルオロメチルフェノチアジン、10-メチルフェノチアジン、フェノチアジン-5-オキサイド、ベンゾイルロイコメチレンブルー、エトプロパジンなど、3-フェノチアゾン、アズールB、アズールII、メチレンブルー、ベーシックグリーン5、チオニンクロライド、チオニンアセテート、ベーシックブルー17から芳香環上の水素原子をn個取り去って得られる基をあげることができる。上記式1中、Z1は下記1-1~1-10のいずれかで示される基を表わす。式1-1中、Ar01は置換基を有していてもよい炭素数11~50の芳香族基を表す。式1-2~1-10中、Ar02は置換基を有していてもよい炭素数1~50の芳香族基を表す。Yは水素原子または置換基を有していてもよい炭素数1~20のアルキル基を表す。aは0~2の整数を表し、bは0~3の整数を表し、cは0~2の整数を表す。Ar02が複数個存在する場合は、それらは、互いに同一でも異なっていてもよい。Yが複数個存在する場合は、それらは、互いに同一でも異なっていてもよい。上記式1-1中、Ar01は置換基を有していてもよい炭素数11~50の芳香族基を表す。好ましくは、炭素数11~40の芳香族基であり、より好ましくは炭素数11~25の芳香族基である。具体的には、ビフェニル、ビフェニレン、インダセン、アセナフチレン、フルオレン、フェナレン、フェナントレン、アントラセン、フルオランテン、トリフェニレン、ピレン、ナフタセン、ペリレン、ジベンゾチオフェン、アクリジン、チアントレン、フェノキサチイン、フェノキサジン、フェノチアジン、フェノチアジン-5-オキサイド、3-フェノチアゾン、フェナジン、アリール基で置換されたフェノチアジン2-フェニルフェノチアジン、N‐フェニルフェノチアジン、N-フェノチアジンなどから芳香環上の水素原子を1つ取り去って得られる基をあげることができる。上記のアリール基で置換されたフェノチアジンにおけるアリール基としては、上述のものと同様なものをあげることができる。Ar01で表される芳香族基が有していてもよい置換基としては、水酸基、ハロゲノ基、アミノ基、ニトロ基、シアノ基、カルボキシ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基、置換基を有していてもよい炭素数1~20のアルキルスルホニル基があげられる。前記ハロゲノ基としては、フルオロ基、クロロ基、ブロモ基、ヨード基があげられ、好ましくはフルオロ基があげられる。上記の置換基を有していてもよい炭素数1~20のアルキル基として、直鎖状または分岐鎖状アルキル基があげられ、具体的には、メチル基、エチル基、プロピル基、イソプロピル基、ブチル基、イソブチル基、sec-ブチル基、t-ブチル基、ペンチル基、ヘキシル基、ヘプチル基、オクチル基、デシル基、トリフルオロメチル基などがあげられる。上記の置換基を有していてもよい炭素数1~20のアルコキシ基として、前述の置換基を有していてもよい炭素数1~20のアルキル基の例示の群より選ばれるアルキル基で水酸基の水素原子を置換した基などがあげられる。上記の置換基を有していてもよい炭素数1~20のアルキルチオ基として、前述の置換基を有していてもよい炭素数1~20のアルキル基の例示の群より選ばれるアルキル基でメルカプト基の水素原子を置換した基があげられる。上記の置換基を有していてもよい炭素数1~20のモノアルキルアミノ基として、前述の置換基を有していてもよい炭素数1~20のアルキル基の例示の群より選ばれるアルキル基でアミノ基の1つの水素原子を置換した基があげられる。上記の置換基を有していてもよい炭素数2~40のジアルキルアミノ基として、前述の置換基を有していてもよい炭素数1~20のアルキル基の例示の群より選ばれる2つのアルキル基でアミノ基の2つの水素原子を置換した基があげられる。上記の置換基を有していてもよい炭素数3~20のアリール基として、フェニル基、o-メチルフェニル基、m-メチルフェニル基、p-メチルフェニル基、o-メトキシフェニル基、m-メトキシフェニル基、p-メトキシフェニル基、oエトキシフェニル基、mエトキシフェニル基、pエトキシフェニル基、o-フェノキシフェニル基、m-フェノキシフェニル基、p-フェノキシフェニル基、o-クロロフェニル基、m-クロロフェニル基、p-クロロフェニル基、o-ニトロフェニル基、m-ニトロフェニル基、p-ニトロフェニル基、o-アミノフェニル基、m-アミノフェニル基、p-アミノフェニル基、ビフェニル基などの単環性アリール基、1-ナフチル基、2-ナフチル基、1-アントラシル基、2-アントラシル基、4-アントラシル基などの縮環系アリール基、3-ピリジル基、2-ピリジル基、4-ピリジル基、1-ピロリル基、2-ピロリル基、3-ピロリル基、1-チエニル基、2-チエニル基、1-イミダゾリル基、2-イミダゾリル基、4-イミダゾリル基、2-チアゾリル基、4-チアゾリル基、5-チアゾリル基、1-ピラゾリル基、3-ピラゾリル基、4-ピラゾリル基、1-フェノチアジル基、2-フェノチアジル基、3-フェノチアジル基、4-フェノチアジル基、10-フェノチアジル基などのヘテロアリール基などがあげられる。上記の置換基を有していてもよい炭素数3~20のアリールオキシ基として、前述の置換基を有していてもよい炭素数3~20のアリール基の例示の群より選ばれるアリール基で水酸基の水素原子を置換した基などがあげられる。上記の置換基を有していてもよい炭素数3~20のモノアリールアミノ基として、前述の置換基を有していてもよい炭素数3~20のアリール基の例示の群より選ばれるアリール基でアミノ基の1つの水素原子を置換した基があげられる。上記の置換基を有していてもよい炭素数6~40のジアリールアミノ基として、前述の置換基を有していてもよい炭素数3~20のアリール基の例示の群より選ばれる2つのアリール基でアミノ基の2つの水素原子を置換した基などがあげられる。上記の置換基を有していてもよい炭素数3~20のアリールチオ基として、前述の置換基を有していてもよい炭素数3~20のアリール基の例示の群より選ばれるアリール基でメルカプト基の水素原子を置換した基などがあげられる。上記の置換基を有していてもよい炭素数2~21のアシル基として、前述の置換基を有していてもよい炭素数1~20のアルキル基の例示の群より選ばれるアルキル基でホルミル基の水素原子を置換した基があげられる。上記の置換基を有していてもよい炭素数4~21のアロイル基として、前述の置換基を有していてもよい炭素数3~20のアリール基の例示の群より選ばれるアリール基でホルミル基の水素原子を置換した基などがあげられる。上記の置換基を有していてもよい炭素数3~20のアリールスルホニル基として、フェニルスルホニル基、o-メチルフェニルスルホニル基、m-メチルフェニルスルホニル基、p-メチルフェニルスルホニル基、o-メトキシフェニルスルホニル基、m-メトキシフェニルスルホニル基、p-メトキシフェニルスルホニル基、oエトキシフェニルスルホニル基、mエトキシフェニルスルホニル基、pエトキシフェニルスルホニル基、o-フェノキシフェニルスルホニル基、m-フェノキシフェニルスルホニル基、p-フェノキシフェニルスルホニル基、o-クロロフェニルスルホニル基、m-クロロフェニルスルホニル基、p-クロロフェニルスルホニル基、o-ニトロフェニルスルホニル基、m-ニトロフェニルスルホニル基、p-ニトロフェニルスルホニル基、o-アミノフェニルスルホニル基、m-アミノフェニルスルホニル基、p-アミノフェニルスルホニル基、ビフェニルスルホニル基などの単環性アリールスルホニル基、1-ナフチルスルホニル基、2-ナフチルスルホニル基、1-アントラシルスルホニル基、2-アントラシルスルホニル基、4-アントラシルスルホニル基などの縮環系アリールスルホニル基、3-ピリジルスルホニル基、2-ピリジルスルホニル基、4-ピリジルスルホニル基、1-ピロリルスルホニル基、2-ピロリルスルホニル基、3-ピロリルスルホニル基、3-チエニルスルホニル基、2-チエニルスルホニル基、1-イミダゾリルスルホニル基、2-イミダゾリルスルホニル基、4-イミダゾリルスルホニル基、2-チアゾリルスルホニル基、4-チアゾリルスルホニル基、5-チアゾリルスルホニル基、1-ピラゾリルスルホニル基、3-ピラゾリルスルホニル基、4-ピラゾリルスルホニル基などがあげられる。上記の置換基を有していてもよい炭素数1~20のアルキルスルホニル基として、具体的には、メチルスルホニル基、エチルスルホニル基、プロピルスルホニル基、イソプロピルスルホニル基、ブチルスルホニル基、イソブチルスルホニル基、sec-ブチルスルホニル基、t-ブチルスルホニル基、ペンチルスルホニル基、ヘキシルスルホニル基、ヘプチルスルホニル基、オクチルスルホニル基、デシルスルホニル基などがあげられる。上記式1-2~1-10中、Ar02は置換基を有していてもよい炭素数1~50の芳香族基を表す。好ましくは、炭素数3~40の芳香族基であり、より好ましくは炭素数3~25の芳香族基である。具体的には、ベンゼン、メトキシベンゼン、エトキシベンゼン、ジフェニルエーテル、ニトロベンゼン、アニリン、ビフェニルなどの単環性芳香族化合物から芳香環上の水素原子を1つ取り去って得られる基、ビフェニレン、インダセン、アセナフチレン、フルオレン、フェナレン、フェナントレン、アントラセン、フルオランテン、トリフェニレン、ピレン、ナフタセン、ペリレンなどの縮環系芳香族化合物から芳香環上の水素原子を1つ取り去って得られる基、ピリジン、ピロール、フラン、ベンゾフラン、ジベンゾフラン、チオフェン、ベンゾチオフェン、ジベンゾチオフェン、イミダゾール、ベンゾイミダゾール、チアゾール、ベンゾチアゾール、ピラゾール、ベンゾピラゾール、アクリジン、チアントレン、フェノキサチイン、フェノキサジン、フェノチアジン、フェノチアジン-5-オキサイド、3-フェノチアゾン、フェナジン、アリール基で置換されたフェノチアジン2-フェニルフェノチアジン、N‐フェニルフェノチアジン、N-フェノチアジンなどなどのヘテロ原子を含む芳香族化合物より芳香環上の水素原子を1つ取り去って得られる基などがあげられる。上記のアリール基で置換されたフェノチアジンにおけるアリール基としては、Ar01で例示したものと同様なものをあげることができる。Ar02で表される芳香族基が有していてもよい置換基としては、上記のAr01で表される芳香族基が有していてもよい置換基と同様なものを例示することができる。上記式1-3、1-5~1-7中、Yは水素原子または置換基を有していてもよい炭素数1~20のアルキル基を表し、炭素数1~20のアルキル基としては、上述のものと同様なものをあげることができる。上記式1-3、1-5~1-7中、aは0~2の整数を表し、bは0~3の整数を表し、cは0~2の整数を表す。好ましくは、aについては0または2であり、bおよびcについてはそれぞれ0である。より好ましくはa、bおよびcはそれぞれ0である。Z1としては、好ましくは、式1-1~1-4、1-8、1-10で表される基あり、より好ましくは、式1-1、1-2、1-4、1-8、1-10で表される基であり、特に好ましくは、式1-1、1-2、1-10で表される基である。上記Ar01が、下記式2で示されることが好ましい。式2中、A2は硫黄原子と窒素原子とを含む環を有する炭素数11~50芳香族基である。該芳香族基は、置換基を有していてもよい。または、A2は硫黄原子を含む環を有し且つ該環に直接結合した窒素原子を含む置換基を有する炭素数11~50の芳香族基を表す。該芳香族基は、該環に直接結合した窒素原子を含む置換基以外の置換基を有していてもよい。G0は直接結合または置換基を有していてもよい炭素数3~20のアリーレン基を表す。Y1は直接結合、-CO-で示される基または-SO2-で示される基を示す。上記Ar02が、下記式2で示されることが好ましい。式2中、A2は硫黄原子と窒素原子とを含む環を有する炭素数11~50芳香族基である。該芳香族基は、置換基を有していてもよい。または、A2は硫黄原子を含む環を有し且つ該環に直接結合した窒素原子を含む置換基を有する炭素数11~50の芳香族基を表す。該芳香族基は、該環に直接結合した窒素原子を含む置換基以外の置換基を有していてもよい。G1は置換基を有していてもよい炭素数3~20のアリーレン基を表す。Y1は直接結合、-CO-で示される基または-SO2-で示される基を示す。A2は硫黄原子と窒素原子とを含む環を有する炭素数11~50芳香族基である。A2の好ましい炭素数は11~30であり、より好ましくは11~20である。より好ましいA2としては窒素原子を含む6員環を有する芳香族基または硫黄原子を含む6員環を有する芳香族基があげられ、さらに好ましくは硫黄原子と窒素原子とを含む6員環を有する芳香族基があげられる。該芳香族基は、置換基を有してもよく、その具体例としてはAr01で表される芳香族基が有していてもよい置換基があげられる。A2の具体的な例として、フェノチアジン、炭素数11~50のフェノチアジン誘導体10フェニルフェノチアジン、103-フルオロフェニルフェノチアジン、Nベンゾイルフェノチアジン、2-メトキシフェノチアジン、2-メチルチオフェノチアジン、2エチルチオフェノチアジン、2-トリフルオロメチルフェノチアジン、10-メチルフェノチアジン、フェノチアジン-5-オキサイド、ベンゾイルロイコメチレンブルー、エトプロパジンなど、3-フェノチアゾン、アズールB、アズールII、メチレンブルー、ベーシックグリーン5、チオニンクロライド、チオニンアセテート、ベーシックブルー17から芳香環上の水素原子を1個取り去って得られる基をあげることができる。Y1は直接結合、-CO-で示される基または-SO2-で示される基を示す。好ましくは、直接結合である。式2中、G0は直接結合または置換基を有していてもよい炭素数3~20のアリーレン基を表す。式2中、G1は置換基を有していてもよい炭素数3~20のアリーレン基を表す。G0およびG1における炭素数3~20のアリーレン基としては、ベンゼン、トルエン、メトキシベンゼン、エトキシベンゼン、ジフェニルエーテル、ニトロベンゼン、アニリン、ビフェニルなどの単環性芳香族化合物から芳香環上の水素原子を2個取り去って得られる基、ビフェニレン、インダセン、アセナフチレン、フルオレン、フェナレン、フェナントレン、アントラセン、フルオランテン、トリフェニレン、ピレン、ナフタセン、ペリレンなどの縮環系芳香族化合物から芳香環上の水素原子を二つ取り去って得られる基、ピリジン、ピロール、フラン、ベンゾフラン、ジベンゾフラン、チオフェン、ベンゾチオフェン、ジベンゾチオフェン、イミダゾール、ベンゾイミダゾール、チアゾール、ベンゾチアゾール、ピラゾール、ベンゾピラゾール、アクリジン、チアントレン、フェノキサチイン、フェノキサジン、フェノチアジン、フェナジンなどのヘテロ原子を含む芳香族化合物より芳香環上の水素原子を2個取り去って得られる基などがあげられる。前記炭素数3~20のアリーレン基が有してもよい置換基としては、-Y1-A2で示される基、水酸基、ハロゲノ基、アミノ基、ニトロ基、シアノ基、カルボキシ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基、置換基を有していてもよい炭素数1~20のアルキルスルホニル基から選ばれる基を表す。ここでの、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基、置換基を有していてもよい炭素数1~20のアルキルスルホニル基の具体例としては、上記Ar01で表される芳香族基が有していてもよいこれらの置換基として例示した基と同様なものをそれぞれあげることができる。上記式2で示される基の具体例として、以下式2-1~2-19で表される基などをあげることができる。上記式2-1~2-19中、Eは-S-で示される基または-SO-で示される基を表す。好ましい含硫黄複素環芳香族化合物として、下記式3で表される化合物をあげることができる。式3中、Eは-S-で示される基または-SO-で示される基を表す。R01~R08はそれぞれ同一または相異なり上記式1-1~1-10で示される基、水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。R09は上記式1-1で示される基、1-2で示される基、1-10で示される基、水素原子、置換基を有していてもよい炭素数1~20のアルキル基、置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を示す。式3で示される化合物は、式1-1~1-10で示される基から選ばれる少なくとも1つの基を有する。Eは-S-で示される基または-SO-で示される基を表す。より好ましくは-S-で示される基である。R01~R08で表される式1-1~1-10で示される基として、その具体的および好ましい例は上記式1中のZ1で表される式1-1~1-10で表される基として例示した基と同様な基をあげることができる。R01~R08で表される置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基および置換基を有していてもよい炭素数1~20のアルキルスルホニル基は、上記Ar1上の置換基で例示したものと同様なものをあげることができる。R09における上記式1-1、1-2、1-10で示される基、置換基を有していてもよい炭素数1~20のアルキル基、置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基および置換基を有していてもよい炭素数1~20のアルキルスルホニル基としては、上記式1中のZ1で表される基として例示した基と同様なものをそれぞれあげることができる。式3で示される化合物は、式1-1~1-10で示される基から選ばれる少なくとも1つの基を有する。式3で示される化合物が有する式1-1~1-10で示される基の数としては、好ましくは1~8個であり、より好ましくは1~5個であり、さらに好ましくは1~3個であり、特に好ましくは1個である。式3で示される含硫黄複素環芳香族化合物として、下記式3-1~3-40で表される化合物を例示することができる。上記式3-1~3-40中、Eは上記と同義である。上記式3で表される化合物の中でも、好ましい含硫黄複素環芳香族化合物として、下記式4で表される化合物をあげることができる。式4中、A3はフェノチアジンまたはフェノチアジン-5-オキサイドから水素原子を1つ取り去って得られる基を表す。G2は直接結合または置換基を有していてもよい炭素数3~30のアリーレン基を表す。2つあるA3は、それぞれ互いに同一でも異なっていてもよい。G2の具体例および好ましい例としては、上記G1で例示した置換基を有していてもよい炭素数3~20のアリーレン基と同様なものをあげることができる。式4で示される含硫黄複素環芳香族化合物として、下記式3-18~3-23で表される化合物を例示することができる。上記式3-18~3-23中、Eは上記と同義であるまた、本発明では高分子電解質組成物に有用な含硫黄複素環芳香族化合物として、下記式5で表される化合物も併せて提供する。式5中、Eは-S-で示される基または-SO-で示される基を表す。2つあるEは、それぞれ互いに同一でも異なっていてもよい。R10、R11はそれぞれ同一または相異なり水素原子、置換基を有していてもよい炭素数1~20のアルキル基、置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を示す。R12~R25はそれぞれ同一または相異なり水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。式5中、Eは-S-で示される基または-SO-で示される基を表し、好ましくは-S-で示される基である。式5中、R10およびR11はそれぞれ同一または相異なり水素原子、置換基を有していてもよい炭素数1~20のアルキル基、置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を示す。また、ここでの置換基を有していてもよい炭素数1~20のアルキル基に関して、好ましい炭素数は1~4であり、より好ましくは1~2であり、特に好ましくは1である。R10およびR11として、好ましくは、水素原子、および置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基、置換基を有していてもよい炭素数1~20のアルキルスルホニル基をあげることができ、より好ましくは水素原子、および置換基を有していてもよい炭素数3~20のアリール基、置換基を有していてもよい炭素数4~21のアロイル基、置換基を有していてもよい炭素数3~20のアリールスルホニル基をあげることができる。R10およびR11における、置換基を有していてもよい炭素数1~20のアルキル基、置換基を有していてもよい炭素数3~20のアリール基、置換基を有していてもよい炭素数2~21のアシル基、置換基を有していてもよい炭素数4~21のアロイル基、置換基を有していてもよい炭素数3~20のアリールスルホニル基、置換基を有していてもよい炭素数1~20のアルキルスルホニル基の具体例としては、上記Ar1で表される芳香族基が有していてもよい置換基として例示したものと同様なものをあげることができる。R12~R25における、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基、置換基を有していてもよい炭素数1~20のアルキルスルホニル基としては、上記Ar1で表される芳香族基が有していてもよい置換基として例示したものと同様なものをあげることができる。R12~R25における好ましい基としては、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数2~21のアシル基、置換基を有していてもよい炭素数4~21のアロイル基、置換基を有していてもよい炭素数3~20のアリールスルホニル基であり、より好ましくは、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数4~21のアロイル基、置換基を有していてもよい炭素数3~20のアリールスルホニル基である。また、本発明では高分子電解質組成物に有用な含硫黄複素環芳香族化合物として、下記式6で表される化合物も併せて提供する。式6中、Eは-S-で示される基または-SO-で示される基を表す。2つあるEは、それぞれ互いに同一でも異なっていてもよい。R26~R41はそれぞれ同一または相異なり水素原子、水酸基、フルオロ基、アミノ基、ニトロ基、シアノ基、カルボキシ基、ホスホノ基、スルホ基、ホルミル基、メルカプト基、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基または置換基を有していてもよい炭素数1~20のアルキルスルホニル基を表す。G3はフッ素原子を有する炭素数3~30のアリーレン基を表し、該アリーレン基は、置換基を有してもよい。式6中、Eは-S-で示される基または-SO-で示される基を表し、好ましくは-S-で示される基である。R26~R41における、置換基を有していてもよい炭素数1~20のアルキル基、置換基を有していてもよい炭素数1~20のアルコキシ基、置換基を有していてもよい炭素数1~20のアルキルチオ基、置換基を有していてもよい炭素数1~20のモノアルキルアミノ基、置換基を有していてもよい炭素数2~40のジアルキルアミノ基、置換基を有していてもよい炭素数3~20のアリール基、置換基を有していてもよい炭素数3~20のアリールオキシ基、置換基を有していてもよい炭素数3~20のアリールチオ基、置換基を有していてもよい炭素数3~20のモノアリールアミノ基、置換基を有していてもよい炭素数6~40のジアリールアミノ基、置換基を有していてもよい炭素数2~21のアシル基、置換基を有していてもよい炭素数4~21のアロイル基、置換基を有していてもよい炭素数3~20のアリールスルホニル基、置換基を有していてもよい炭素数1~20のアルキルスルホニル基としては、上記Ar1上の置換基で例示した基と同様なものをあげることができる。G3はフッ素原子を有する炭素数3~30のアリーレン基を表し、該アリーレン基は、置換基を有してもよい。好ましい炭素数としては3~20であり、より好ましくは3~12であり、特に好ましくは3~6である。G3の具体例としては、フルオロベンゼン、トリフルオロメチルベンゼン、テトラフルオロベンゼン、メトキシフルオロベンゼン、ジフルオロフェニルエーテル、フルオロアニリンなどの単環性芳香族化合物から芳香環上の水素原子を2個取り去って得られる基、フルオロビフェニレン、トリフルオロメチルフルオレン、トリフルオロメチルアントラセン、などの縮環系芳香族化合物から芳香環上の水素原子を2個取り去って得られる基、フルオロピリジン、フルオロピロール、フルオロフラン、フルオロベンゾフラン、フルオロジベンゾフラン、フルオロチオフェン、フルオロベンゾチオフェン、フルオロジベンゾチオフェン、フルオロイミダゾール、フルオロベンゾイミダゾール、フルオロチアゾール、フルオロベンゾチアゾール、フルオロピラゾール、フルオロベンゾピラゾール、フルオロアクリジン、フルオロチアントレン、フルオロフェノキサチイン、フルオロフェノキサジン、フルオロフェノチアジン、フルオロフェナジンなどのヘテロ原子を含む芳香族化合物より芳香環上の水素原子を2個取り去って得られる基などがあげられる。該アリーレン基が有してもよい置換基の具体例としては、上記G1で示されるアリーレン基が有してもよい置換基と同様であり、その好ましい例も同様である。上記式1で表される含硫黄複素環芳香族化合物を製造するための方法について以下に説明する。例えば、上記式5で表される含硫黄複素環芳香族化合物の製造方法としては、下記の製造方法があげられる。5-iハロゲノ基を有するフェノチアジン誘導体、ハロゲノ基を有するフェノチアジン-5-オキサイド誘導体、アルキルスルホニルオキシ基を有するフェノチアジン誘導体、アルキルスルホニルオキシ基を有するフェノチアジン-5-オキサイド誘導体、アリールスルホニルオキシ基を有するフェノチアジン誘導体およびアリールスルホニルオキシ基を有するフェノチアジン-5-オキサイド誘導体からなる群より選ばれる2種のカップリング反応ここで、ハロゲノ基の例としてクロロ基、ブロモ基、ヨード基をあげることができる。5-iiハロゲノ基を有するフェノチアジン誘導体、ハロゲノ基を有するフェノチアジン-5-オキサイド誘導体、アルキルスルホニルオキシ基を有するフェノチアジン誘導体、アルキルスルホニルオキシ基を有するフェノチアジン-5-オキサイド誘導体、アリールスルホニルオキシ基を有するフェノチアジン誘導体、アリールスルホニルオキシ基を有するフェノチアジン-5-オキサイド誘導体の群からなる群より選ばれる1種と、フェノチアジン構造を有するボロン酸誘導体、フェノチアジン-5-オキサイド構造を有するボロン酸誘導体からなる群より選ばれる1種とのカップリング反応ここで、ハロゲノ基の例としてクロロ基、ブロモ基、ヨード基をあげることができる。具体的には下記式5-100~5-400で表される反応をあげることができる。上記反応では溶媒を用いることができ、使用可能な溶媒としては、例えば、ヘキサン、ヘプタン、トルエン、ベンゼンなどの炭化水素溶媒、ジエチルエーテル、テトラヒドロフランTHFのようなエーテル溶媒、アセトニトリル、ジメチルホルムアミドDMF、ジメチルアセトアミドDMAc、N-メチル-2-ピロリドンNMP、ジメチルスルホキシドDMSO、γブチロラクトンGBLなどの非プロトン性極性溶媒、あるいはジクロロメタン、クロロホルム、1,2-ジクロロエタン、クロロベンゼン、ジクロロベンゼンなどの塩素系溶媒、メタノール、エタノール、プロパノールなどのアルコール類、エチレングリコールモノメチルエーテル、エチレングリコールモノエチルエーテル、プロピレングリコールモノメチルエーテル、プロピレングリコールモノエチルエーテルなどのアルキレングリコールモノアルキルエーテル、2H3Hデカフルオロペンタン、エイコサフルオロノナン、ヘプタコサフルオロトリブチルアミン、ヘキサフルオロベンゼン、オクタデカフルオロオクタン、パーフルオロヘプタン、パーフルオロトリエチルアミン、1H1H10H10Hヘキサデカフロオロ110デカンジオール、1H1Hノナフルオロ1ペンタノール、22333ペンタフルオロ1プロパノール、2233444ヘプタフルオロ1ブタノール、ヘプタフルオロ酪酸メチルなどのフッ素系溶媒、水などがあげられる。また、上記5-iiの反応においては、反応を促進させる為、反応に塩基を用いることもできる。塩基としては種々の塩基を用いることができ、例えば、水酸化リチウム、水酸化ナトリウム、水酸化カリウム、水酸化セシウム、炭酸リチウム、炭酸ナトリウム、炭酸カリウム、炭酸セシウム、アンモニア、などの無機塩基、トリエチルアミン、ピリジンなどの有機塩基などがあげられる。また、例えば、上記式6で表される含硫黄複素環芳香族化合物の製造方法としては、下記の製造方法があげられる。6-iジハロゲン化芳香族化合物と、フェノチアジン誘導体、フェノチアジン-5-オキサイド誘導体のいずれかとのN-アリール化カップリング反応ここで、ハロゲノ基の例としてクロロ基、ブロモ基、ヨード基をあげることができる。6-iiフェノチアジン構造もしくはフェノチアジン-5-オキサイド構造を有する基をもつジハロゲン化芳香族化合物と、フェノチアジン構造を有するボロン酸誘導体もしくはフェノチアジン-5-オキサイド構造を有するボロン酸誘導体のいずれかとのカップリング反応ここで、ハロゲノ基の例としてクロロ基、ブロモ基、ヨード基をあげることができる。6-iiiハロゲノ基を有するフェノチアジン誘導体、ハロゲノ基を有するフェノチアジン-5-オキサイド誘導体のいずれかと、芳香族ボロン酸誘導体とのカップリング反応ここで、ハロゲノ基の例としてクロロ基、ブロモ基、ヨード基をあげることができる。具体的には下記式6-100~6-400で表される反応をあげることができる。上記反応では溶媒を用いることができ、使用可能な溶媒としては、具体的には上記式5で表される含硫黄複素環芳香族化合物の製造方法で例示した溶媒などがあげられる。また、上記6-i~6-iiiの反応においては、反応を促進させる為、反応に塩基を用いることもできる。具体的には上記式5で表される含硫黄複素環芳香族化合物の製造方法で例示した塩基などがあげられる。なお、上記の含硫黄複素環芳香族化合物の中でも、塩素原子、臭素原子、ヨウ素原子を含まないものであると、燃料電池を腐食させる原因となりうる塩化物イオン、臭化物イオン、ヨウ化物イオンの発生源とならないため、好適に用いることができる。本発明の高分子電解質組成物における含硫黄複素環芳香族化合物の配合量は、高分子電解質が有しているイオン伝導性等の特性を著しく損なうことない範囲で選択される。含硫黄複素環芳香族化合物の配合量は、好適には、高分子電解質100重量部に対して、0.01~30重量部であり、0.1~20重量部であるとさらに好ましく、0.5~10重量部であるとさらに好ましく、1~6重量部であると特に好ましい。含硫黄複素環芳香族化合物の配合量がこの範囲であると、燃料電池の長期安定性を達成できるだけでなく、高分子電解質の特性を十分に発揮でき、高分子電解質膜の発電性能等が十分に発揮される。また、本発明の含硫黄複素環芳香族化合物は、高分子電解質組成物を調製する際、溶液への溶解性もしくは分散性が高いものが好ましい。この観点から、含硫黄複素環芳香族化合物の好ましい分子量の範囲としては150以上1600以下であり、より好ましくは150以上1300以下であり、よりさらに好ましくは230以上1300以下であり、ことさらに好ましくは250以上1000以下であり、特に好ましくは300以上800以下である。分析により含硫黄複素環芳香族化合物の分子量を求める場合は、ゲルパーミエーションクロマトグラフィーGPC法により測定される該数平均分子量を用いることができる。以下にGPC測定条件を示す。カラム:東ソー社製TSKgelGMHHR-Mカラム温度:40°C移動相溶媒:N,N-ジメチルホルムアミドLiBrを10mmol/dm3になるように添加溶媒流量:0.5mL/分検出:示差屈折率法標準物質:東ソー社製標準ポリスチレンA300、A1000、A2500、A5000、F1、F2、F10、F40、F128、F288なお、GPC法での分析が困難な場合については、代わりに質量分析法を用いることができる。<高分子電解質>次に、前記本発明の高分子電解質について説明する。該高分子電解質としては、Nafionデュポン社登録商標、旭化成製のAciplex旭化成登録商標、旭硝子製のFlemion旭硝子登録商標などのイオン交換基を有するフッ素系高分子電解質や、脂肪族炭化水素や芳香族炭化水素にスルホ基-SO3H、カルボキシル基-COOH、ホスホン基-PO3H2、スルホニルイミド基-SO2NHSO2-、フェノール性水酸基等のイオン交換基を導入した炭化水素系高分子電解質などが用いられる。ただし、炭化水素系高分子電解質はラジカル耐性が低いことが懸念されるので、高分子電解質が炭化水素系である場合、本発明が奏する、優れたラジカル耐性を有する高分子電解質膜等が得られるという効果をよりよく享受できる。また、フッ素系高分子電解質に比して、耐熱性等の観点からも炭化水素系高分子電解質は有利である。なお、高分子電解質は、フッ素系高分子電解質と炭化水素系高分子電解質を組み合わせて含有してもよいが、この場合、高分子電解質の全量100重量に対して、炭化水素系高分子電解質が、51重量以上であると好ましく、70重量以上であるとより好ましくは、85重量以上であるとさらに好ましくは、90重量以上であると特に好ましい。なお、炭化水素系高分子電解質とは、当該高分子電解質を構成する元素重量含有比で表してハロゲン原子が15重量以下である高分子電解質を意味する。かかる炭化水素系高分子電解質は、前記のフッ素系高分子電解質と比較して安価であるという利点を有するため、より好ましい、特に好適な炭化水素系高分子電解質とは実質的にハロゲン原子を含有していないものであり、このような炭化水素系高分子電解質は燃料電池の作動時に、ハロゲン化水素を発生して、他の部材を腐食させたりする恐れがない。なお、フッ素系高分子電解質とは、当該高分子電解質を構成する元素重量含有比で表してフッ素原子が15重量を超える高分子電解質を意味する。具体例としては上記例示のフッ素系高分子電解質などをあげることができる。上述のイオン交換基として、酸性のイオン交換基すなわち、カチオン交換基又は塩基性のイオン交換基すなわち、アニオン交換基があげられる。高いプロトン伝導性を得る観点から、イオン交換基はカチオン交換基であることが好ましく、カチオン交換基を有する高分子電解質を用いることにより、一層発電性能に優れた燃料電池が得られる。カチオン交換基としては、例えば、スルホ基-SO3H、カルボキシル基-COOH、ホスホン基-PO3H2、スルホニルイミド基-SO2NHSO2-、フェノール性水酸基等があげられる。これらの中でも、カチオン交換基としては、スルホ基又はホスホン基がより好ましく、スルホ基が特に好ましい。なお、これらのイオン交換基は、部分的に、あるいは全てが、金属イオンや4級アンモニウムイオン等で交換されて塩を形成していてもよいが、燃料電池用部材として使用する際には、実質的に全てが遊離酸の形態であることが好ましい。これらのイオン交換基は、高分子電解質の主鎖、側鎖の何れか/又は両方に導入されていてもよいが、好ましくは主鎖へ導入されているものがあげられる。以下、好適なイオン交換基を有する炭化水素系高分子電解質に関し詳述する。このような炭化水素系高分子高分子電解質の具体例としては、例えば、下記のA~Fで表される高分子電解質が挙げられる。A主鎖が脂肪族炭化水素からなる高分子に、イオン交換基が導入された高分子電解質;B主鎖が脂肪族炭化水素からなり、主鎖の一部の水素原子がフッ素原子で置換された高分子に、イオン交換基が導入された高分子電解質;C主鎖が芳香環を有する高分子に、イオン交換基が導入された高分子電解質;D主鎖が、シロキサン基やフォスファゼン基等の無機の単位構造を有する高分子にイオン交換基が導入された高分子電解質;E高分子電解質A~Dの調製に使用する高分子の主鎖を構成する構造単位から選ばれる2種以上の構造単位を組み合わせた共重合体に、イオン交換基が導入された高分子電解質;F主鎖や側鎖に窒素原子を含む炭化水素系高分子に、硫酸やリン酸等の酸性化合物をイオン結合により導入した高分子電解質なお、以下においては、イオン交換基がスルホ基である高分子電解質を主として例示するが、このスルホ基を別のイオン交換基に置き換えた高分子電解質でもよい。前記Aの高分子電解質としては、例えば、ポリビニルスルホン酸、ポリスチレンスルホン酸、ポリα-メチルスチレンスルホン酸等が挙げられる。前記Bの高分子電解質としては、特開平9-102322号公報に記載された炭化フッ素系ビニルモノマーと炭化水素系ビニルモノマーとの共重合によって製造された高分子を主鎖とし、スルホ基を有する炭化水素鎖を側鎖とし、共重合様式がグラフト重合であるスルホン酸型ポリスチレン-グラフト-エチレン-テトラフルオロエチレン共重合体ETFEが挙げられる。また、米国特許第4,012,303号公報又は米国特許第4,605,685号公報に記載された方法により得られる炭化フッ素系ビニルモノマーと炭化水素系ビニルモノマーとの共重合体に、α,β,β-トリフルオロスチレンをグラフト重合させ、これにスルホ基を導入して固体高分子電解質としたスルホン酸型ポリ-グラフト-ETFEも挙げることができる。前記Cの高分子電解質は、主鎖に酸素原子等のヘテロ原子を含むものであってもよい。このような高分子電解質としては、例えば、ポリエーテルケトン、ポリエーテルエーテルケトン、ポリスルホン、ポリエーテルスルホン、ポリエーテルエーテルスルホン、ポリアリーレンエーテル、ポリイミド、ポリ4-フェノキシベンゾイル-1,4-フェニレン、ポリフェニルキノキサレン等の単独重合体のそれぞれに、スルホ基が導入されたものが挙げられる。具体的には、スルホアリール化ポリベンズイミダゾール、スルホアルキル化ポリベンズイミダゾール例えば、特開平9-110982号公報参照等が挙げられる。前記Cの高分子電解質は、主鎖が酸素原子等のヘテロ原子で中断されている化合物であってもよく、例えば、ポリエーテルエーテルケトン、ポリスルホン、ポリエーテルスルホン、ポリアリーレンエーテル、ポリイミド、ポリ4-フェノキシベンゾイル-1,4-フェニレン、ポリフェニレンスルフィド、ポリフェニルキノキサレン、スルホアリール化ポリベンズイミダゾール、スルホアルキル化ポリベンズイミダゾール、ホスホアルキル化ポリベンズイミダゾール、ホスホン化ポリフェニレンエーテルが挙げられる。このような高分子電解質は、特開平9-110982号公報、J.Appl.Polym.Sci.,18,19691974にも記載されている。前記Dの高分子電解質としては、例えば、ポリフォスファゼンにスルホ基が導入されたもの等が挙げられる。これらは、PolymerPrep.,41,No.1,702000に記載された方法に準じて容易に製造することができる。前記Eの高分子電解質は、スルホ基が導入されたランダム共重合体、スルホ基が導入された交互共重合体、スルホ基が導入されたブロック共重合体のいずれであってもよい。前記Fの高分子電解質としては、例えば、特表平11-503262号公報に記載されたようなリン酸を含有させたポリベンズイミダゾール等が挙げられる。燃料電池用として良好な耐熱性を有する高分子電解質膜を得るためには、該炭化水素系高分子電解質の中でも、芳香族炭化水素系高分子電解質、特に主鎖に芳香環を有するものすなわち、上記Cが好ましく、より機械強度に優れ、高耐熱性であることからも好ましい。上記高分子電解質Cの中でも、さらには主鎖を構成する芳香環を有し、且つ該芳香環に直接結合または他の原子もしくは原子団を介して間接的に結合したイオン交換基を有する炭化水素系高分子電解質が好ましい。特に、主鎖を構成する芳香族を有し、さらに芳香環を有する側鎖を有してもよく、主鎖を構成する芳香環か側鎖の芳香環の、どちらかの芳香環に直接結合したイオン交換基を有する炭化水素系高分子電解質が好ましい。さらに、本実施形態の高分子電解質膜に使用する高分子電解質としては、イオン交換基を有する構造単位とイオン交換基を有しない構造単位とからなる共重合体が、高分子電解質膜としたとき、耐水性や機械強度に優れる傾向があるので、好ましい。この2種の構造単位の共重合様式は、ランダム共重合、交互共重合、ブロック共重合、グラフト共重合の何れでもよく、好ましくは、ランダム共重合、ブロック共重合、グラフト共重合であり、より好ましくは、ランダム共重合、ブロック共重合であり、特に好ましくはブロック共重合である。これらの共重合様式の組み合わせでもよい。本発明に適用する高分子電解質においては、プロトン伝導性を担うイオン交換基の導入量は、イオン交換容量で表して、0.5meq/g以上が好ましく、1.0meq/g以上がより好ましく、2.0meq/g以上が更に好ましく、2.7meq/g以上が特に好ましい。また、5.5meq/g以下が好ましく、5.0meq/g以下がより好ましい。イオン交換容量が前記の範囲であると、燃料電池用高分子電解質として、十分なプロトン伝導性が発現され、比較的耐水性も良好であるという利点もある。特に好ましい高分子電解質としては、下記式11a、12a、13a又は14a[以下、式11a~14aと呼ぶことがある]式中、Ar1~Ar9は、それぞれ同一または相異なり、主鎖に芳香族環を有し、さらに芳香族環を有する側鎖を有してもよい2価の芳香族基を表す。該主鎖の芳香族環か側鎖の芳香族環の少なくとも1つが該芳香族環に直接結合したイオン交換基を有する。Z、Z’はそれぞれ同一または相異なり-CO-で示される基、-SO2-で示される基のいずれかを表し、X、X’、Xはそれぞれ同一または相異なり-O-で示される基、-S-で示される基のいずれかを表す。Yは直接結合もしくは下記一般式15で表される基を表す。pは0、1又は2を表し、q、rはそれぞれ同一または相異なり1、2又は3を表す。で示されるイオン交換基を有する構造単位と、下記式11b、12b、13b又は14b[以下、場合により、式11b~14bと呼ぶことがある。]式中、Ar11~Ar19は、それぞれ同一または相異なり側鎖としての置換基を有していてもよい2価の芳香族基を表す。Z、Z’はそれぞれ同一または相異なり-CO-で示される基、-SO2-で示される基のいずれかを表し、X、X’、Xはそれぞれ同一または相異なり-O-で示される基、-S-で示される基のいずれかを表す。Yは直接もしくは下記一般式15で表される基を表す。p’は0、1又は2を表し、q’、r’はそれぞれ同一または相異なり1、2又は3を表す。で表される、イオン交換基を有しない構造単位と、を有し、その共重合様式がランダム共重合、ブロック共重合、ブロック共重合又はグラフト共重合のいずれか、もしくはこれらの共重合様式を組合わせた高分子電解質が例示される。式中、R1及びR2はそれぞれ同一または相異なり、水素原子、置換基を有していてもよい炭素数1~20のアルキル基、置換基を有していてもよい炭素数1~20のアルコキシ基、置換基を有していてもよい炭素数6~20のアリール基、置換基を有していてもよい炭素数6~20のアリールオキシ基又は置換基を有していてもよい炭素数2~21のアシル基を表し、R1とR2とが連結して環を形成していてもよい。R1とR2とが連結して形成される環を有する式15の基としては、シクロヘキシリデン基などの炭素数5~20の2価の環状炭化水素基があげられる。式11a~14aにおけるAr1~Ar9は、2価の芳香族基を表す。2価の芳香族基としては、例えば、1,3-フェニレン、1,4-フェニレン等の2価の単環性芳香族基、1,3-ナフタレンジイル、1,4-ナフタレンジイル、1,5-ナフタレンジイル、1,6-ナフタレンジイル、1,7-ナフタレンジイル、2,6-ナフタレンジイル、2,7-ナフタレンジイル等の2価の縮環系芳香族基、ピリジンジイル、キノキサリンジイル、チオフェンジイル、ピロール、2H-ピロール、イミダゾール、ピラゾール、イソオキサゾール、ピリジン、ピラジン、ピリミジン、ピリダジン、インドリジン、イソインドール、3H-インドール、インドール、1H-インダゾール、プリン、4H-キノリジン、キノリン、イソキノリン、フタラジン、ナフチリジン、キノキサリン、キナゾリン、シンノリン、プテリジン、カルバゾール、カルボリン、フェナントリジン、アクリジン、ペリミジン、フェナントロリン、フェナジン、フラザン、フェノキサジン、ピロリジン、ピロリン、イミダゾリン、イミダゾリジン、ピラゾリジン、ピラゾリン、ピペリジン、ピペラジン、インドリン、イソインドリン、キヌクリジン、オキサゾール、ベンゾオキサゾール、1,3,5-トリアジン、ブリン、テトラゾール、テトラジン、トリアゾール、フェナルサジン、ベンゾイミダゾール、ベンゾトリアゾールからなる群より選ばれる少なくとも1種から芳香環上の水素原子を2個取り去って得られるヘテロ芳香族基か、下記式N-01~N-07で表される構造からなる群より選ばれる少なくとも1種の構造を含むヘテロ芳香族基等があげられる。好ましくは2価の単環性芳香族基、2価の縮環系芳香族基であり、より好ましくは2価の単環性芳香族基である。また、式11a~14aにおけるAr1~Ar9で表される芳香族基の芳香環上の水素原子は、置換基を有していてもよい炭素数1~20のアルキル基、置換基を有していてもよい炭素数1~20のアルコキシ基、置換基を有していてもよい炭素数6~20のアリール基、置換基を有していてもよい炭素数6~20のアリールオキシ基又は置換基を有していてもよい炭素数2~21のアシル基で置換されていてもよい。式11a~14aにおけるAr1~Ar9で表される芳香族基は、芳香環に少なくとも一つのイオン交換基を有する。これらのイオン交換基は、高分子電解質の主鎖、側鎖の何れか/又は両方に導入されていてもよいが、好ましくは主鎖を構成する芳香環に少なくとも一つのイオン交換基を有する芳香族基である。該イオン交換基として、上述のように酸性のイオン交換基が好ましく、酸性のイオン交換基の中でも、スルホ基又はホスホン基がより好ましく、スルホ基が特に好ましい。また、式14aで表されるイオン交換基を有する構造単位の例の一つとして、下記式14a-1で表される構造単位をあげることができる。中、Y001は-CO-、-SO2-、-SO-、-CONH-、-COO-、-CF2l-ここでのlは1~10の整数である、-CCF32-からなる群より選ばれた少なくとも1種の構造を示し、Z001は直接結合または、-CH2l-ここでのlは1~10の整数である、-CCH32-、-O-、-S-、-CO-、-SO2-からなる群より選ばれた少なくとも1種の構造を示し、Ar001は-SO3Hまたは-OCH2pSO3Hまたは-OCF2pSO3Hで表される置換基を有する芳香族基を示す。pは1~12の整数を示し、m001は0~10の整数を示し、n001は0~10の整数を示し、k001は1~4の整数を示す。上記式14a-2で表されるイオン交換基を有する構造単位の具体例としては、後述の式4a-13~4a-20で表される構造単位をあげることができる一方、式11b~14bにおけるAr11~Ar19は、互いに独立に2価の芳香族基を表す。このような2価の芳香族基としては、例えば、1,3-フェニレン、1,4-フェニレン等の2価の単環性芳香族基、1,3-ナフタレンジイル、1,4-ナフタレンジイル、1,5-ナフタレンジイル、1,6-ナフタレンジイル、1,7-ナフタレンジイル、2,6-ナフタレンジイル、2,7-ナフタレンジイル等の2価の縮環系芳香族基、ピリジンジイル、キノキサリンジイル、チオフェンジイル、ピロール、2H-ピロール、イミダゾール、ピラゾール、イソオキサゾール、ピリジン、ピラジン、ピリミジン、ピリダジン、インドリジン、イソインドール、3H-インドール、インドール、1H-インダゾール、プリン、4H-キノリジン、キノリン、イソキノリン、フタラジン、ナフチリジン、キノキサリン、キナゾリン、シンノリン、プテリジン、カルバゾール、カルボリン、フェナントリジン、アクリジン、ペリミジン、フェナントロリン、フェナジン、フラザン、フェノキサジン、ピロリジン、ピロリン、イミダゾリン、イミダゾリジン、ピラゾリジン、ピラゾリン、ピペリジン、ピペラジン、インドリン、イソインドリン、キヌクリジン、オキサゾール、ベンゾオキサゾール、1,3,5-トリアジン、ブリン、テトラゾール、テトラジン、トリアゾール、フェナルサジン、ベンゾイミダゾール、ベンゾトリアゾールからなる群より選ばれる少なくとも1種の芳香環上の水素原子を2個取り去って得られるヘテロ芳香族基、及び下記式N-01~N-07で表される構造からなる群より選ばれる少なくとも1種の構造を含むヘテロ芳香族基等があげられる。好ましくは2価の単環性芳香族基、2価の縮環系芳香族基であり、より好ましくは2価の単環性芳香族基である。また、Ar11~Ar19で表される芳香族基の芳香環上の水素原子は、フッ素原子、ホルミル基、シアノ基、置換基を有していてもよい炭素数1~20のアルキル基、置換基を有していてもよい炭素数1~20のアルコキシ基、置換基を有していてもよい炭素数6~20のアリール基、置換基を有していてもよい炭素数6~20のアリールオキシ基又は置換基を有していてもよい炭素数2~21のアシル基で置換されていてもよい。なお、ここでいう置換基を有していてもよいの置換基とはイオン交換基を包含するものではない。ここで、前述の2価の芳香族基式11a~14aにおけるAr1~Ar9で表される芳香族基及び式11b~14bにおけるAr11~Ar19で表される芳香族基の置換基を以下に例示する。置換基を有していてもよい炭素数1~20のアルキル基としては、例えば、メチル基、エチル基、ブチル基、n-プロピル基、イソプロピル基、n-ペンチル基、2,2-ジメチルプロピル基、シクロペンチル基、n-ヘキシル基、シクロヘキシル基、2-メチルペンチル基、2-エチルヘキシル基、ノニル基、ドデシル基、ヘキサデシル基、オクタデシル基、イコシル基等の炭素数1~20のアルキル基、及びこれらの基にフッ素原子、ヒドロキシル基、ニトリル基、アミノ基、メトキシ基、エトキシ基、イソプロピルオキシ基、フェニル基、ナフチル基、フェノキシ基、ナフチルオキシ基等が置換され、その総炭素数が20以下であるアルキル基が挙げられる。置換基を有していてもよい炭素数1~20のアルコキシ基としては、例えば、メトキシ基、エトキシ基、ブトキシ基、n-プロポキシ基、イソプロポキシ基、n-ペントキシ基、2,2-ジメチルプロポキシ基、シクロペントキシ基、n-ヘキソキシ基、シクロヘキソキシ基、2-メチルペントキシ基、2-エチルヘキソキシ基、ドデシロキシ基、ヘキサデシロキシ基、イコシロキシ基等の炭素数1~20のアルコキシ基、及びこれらの基にフッ素原子、ヒドロキシル基、ニトリル基、アミノ基、メトキシ基、エトキシ基、イソプロピルオキシ基、フェニル基、ナフチル基、フェノキシ基、ナフチルオキシ基等が置換され、その総炭素数が20以下であるアルコキシ基が挙げられる。置換基を有していてもよい炭素数6~20のアリール基としては、例えば、フェニル基、ナフチル基、フェナントレニル基、アントラセニル基等のアリール基、及びこれらの基にフッ素原子、ヒドロキシル基、ニトリル基、アミノ基、メトキシ基、エトキシ基、イソプロピルオキシ基、フェニル基、ナフチル基、フェノキシ基、ナフチルオキシ基等が置換され、その総炭素数が20以下であるアリール基が挙げられる。置換基を有していてもよい炭素数6~20のアリールオキシ基としては、例えば、フェノキシ基、ナフチルオキシ基、フェナントレニルオキシ基、アントラセニルオキシ基等のアリールオキシ基、及びこれらの基にフッ素原子、ヒドロキシル基、ニトリル基、アミノ基、メトキシ基、エトキシ基、イソプロピルオキシ基、フェニル基、ナフチル基、フェノキシ基、ナフチルオキシ基等が置換され、その総炭素数が20以下であるアリールオキシ基が挙げられる。置換基を有していてもよい炭素数2~21のアシル基としては、例えば、アセチル基、プロピオニル基、ブチリル基、イソブチリル基、ピバロイル基、ベンゾイル基、1-ナフトイル基、2-ナフトイル基等の炭素数2~20のアシル基、及びこれらの基にフッ素原子、ヒドロキシル基、ニトリル基、アミノ基、メトキシ基、エトキシ基、イソプロピルオキシ基、フェニル基、ナフチル基、フェノキシ基、ナフチルオキシ基等が置換され、その総炭素数が21以下であるアシル基が挙げられる。芳香環置換基は、フェニル基、ナフチル基、フェナントレニル基、アントラセニル基等のアリール基、フェノキシ基、ナフチルオキシ基、フェナントレニルオキシ基、アントラセニルオキシ基等のアリールオキシ基、ベンゾイル基、1-ナフトイル基、2-ナフトイル基等の芳香環を有するアシル基であると、ポリマーの耐熱性が良好となる傾向があり、より実用的な燃料電池用部材が得られるため好ましい。芳香環を有するアシル基を芳香環置換基として有する重合体を含む高分子電解質においては、該アシル基を有する2つの構造単位が隣接し、該2つの構造単位にあるアシル基同士が結合したり、このようにしてアシル基同士が結合した後、転位反応を生じたり、する場合がある。また、このように芳香環置換基同士が結合したり、結合後に転位反応を生じたりするような反応が生じたか否かは、例えば13C-核磁気共鳴スペクトルの測定により確認することができる。該炭化水素系高分子電解質は、イオン交換基を有する構造単位及び、イオン交換基を有しない構造単位とを有し、イオン交換基を有する構造単位の密な相が膜厚方向に連続相を形成できれば、よりプロトン伝導性に優れる高分子電解質膜が得られるといった利点があるので好ましい。本発明において、好適な高分子電解質は、前記式11a~14aで表される構造単位からなる、イオン交換基を有する構造単位と、前記式11b~14bで表される構造単位からなる、イオン交換基を有しない構造単位とを有するものである。さらに好適なイオン交換基を有する構造単位とイオン交換基を有しない構造単位の組み合わせとしては、下記の表1の<a>~<m>に示す構造単位の組み合わせをあげることができる。更に好ましくは、<b>、<c>、<d>、<g>、<h>、<i>、<j>、<l>、又は<m>であり、より更に好ましくは<g>、<h>、<l>、又は<m>であり、<g>、<h>、<l>が特に好ましい。好適な共重合体の例として、以下に示すイオン交換基を有する構造単位の群から選ばれる1種又は2種以上の構造単位と、以下に示すイオン交換基を有しない構造単位の群から選ばれる1種又は2種以上の構造単位と、からなる共重合体をあげることができる。また、これら構造単位同士は、直接結合で結合されているか、適当な原子又は原子団で結合された形態でもよい。ここでいう構造単位同士を結合する原子又は原子団の典型的な例としては、2価の芳香族基、酸素原子、硫黄原子、カルボニル基、スルホニル基又はこれらを組み合わせてなる2価の基をあげることができる。イオン交換基を有する構造単位イオン交換基を有しない構造単位式4b-15~4b-32中、r000は0または1以上の整数を示す。r000は、好ましくは100以下であり、より好ましくは1以上80以下である。前記例示の中でも、イオン交換基を有する構造単位を表す式としては、4a-1及び/又は、4a-2及び/又は、4a-3及び/又は、4a-4及び/又は、4a-5及び/又は、4a-6及び/又は、4a-7及び/又は、4a-8及び/又は、4a-9及び/又は、4a-10及び/又は、4a-11及び/又は、4a-12が好ましく、4a-10及び/又は、4a-11及び/又は、4a-12がより好ましく、4a-11及び/又は、4a-12が特に好ましい。前記例示の中でも、イオン交換基を有しない構造単位を表す式としては、4b-1及び/又は、4b-2及び/又は、4b-3及び/又は、4b-4及び/又は、4b-5及び/又は、4b-6及び/又は、4b-7及び/又は、4b-8及び/又は、4b-9及び/又は、4b-10及び/又は、4b-11、4b-12及び/又は、4b-13及び/又は及び/又は、4b-14が好ましく、4b-2及び/又は、4b-3及び/又は、4b-9及び/又は、4b-10及び/又は、4b-13及び/又は、4b-14がより好ましく、4b-2及び/又は、4b-3及び/又は、4b-13及び/又は、4b-14がよりさらに好ましく、4b-2及び/又は、4b-3及び/又は、4b-14が特に好ましい。該炭化水素系高分子電解質は、イオン交換基を有する構造単位と、イオン交換基を有さない構造単位とを有するものであり、この2種の構造単位の共重合様式は、ランダム共重合、交互共重合、ブロック共重合、グラフト共重合の何れでもよく、これらの共重合様式の組み合わせでもよい。好ましくは、ランダム共重合、ブロック共重合、グラフト共重合であり、より好ましくは、ランダム共重合、ブロック共重合であり、特に好ましくはブロック共重合である。本発明において、好適なブロック共重合体は、前記式11a~14aで表される構造単位からなる、イオン交換基を有するセグメントと、前記式11b~14bで表される構造単位からなる、イオン交換基を実質的に有しないセグメントとを有するものである。また、好適なイオン交換基を有するセグメントを構成する構造単位とイオン交換基を実質的に有しないセグメントを構成する構造単位の組み合わせとしては、下記の表2の<a>~<m>に示すセグメントの組み合わせをあげることができる。更に好ましくは、<b>、<c>、<d>、<g>、<h>、<i>、<j>、<l>、又は<m>であり、より更に好ましくは<g>、<h>、<l>、又は<m>であり、<g>、<h>、<l>が特に好ましい。前記例示の中でも、イオン交換基を有するセグメントを構成する繰り返し単位に用いられる構造単位を表す式としては4a-1及び/又は4a-2及び/又は4a-3及び/又は4a-4及び/又は4a-5及び/又は4a-6及び/又は4a-7及び/又は4a-8及び/又は4a-9及び/又は4a-10及び/又は4a-11及び/又は4a-12が好ましく、4a-10及び/又は4a-11及び/又は4a-12がより好ましく、4a-11及び/又は4a-12が特に好ましい。本発明に係る、上記ブロック共重合体の好ましい形態の一つとして、イオン交換基を有するセグメントの主鎖が、複数の芳香環が直接連結してなるポリアリーレン構造を有することがあげられる。そのようなセグメントの構造単位として、好ましくは前述の4a-10及び/又は4a-11及び/又は4a-12及び/又は4a-13及び/又は4a-14及び/又は4a-15及び/又は4a-16及び/又は4a-17及び/又は4a-18及び/又は4a-19及び/又は4a-20があげられ、より好ましくは4a-10及び/又は4a-11及び/又は4a-12があげられ、特に好ましくは4a-11及び/又は4a-12があげられる。このような構造単位からなる繰り返し単位を含むセグメントすなわち、イオン交換基を有するセグメントを有する高分子電解質、特に、このような繰り返し単位からなるセグメントを有する高分子電解質は、優れたイオン伝導性を発現できるものであり、当該セグメントがポリアリーレン構造となるために化学的安定性も比較的良好となる傾向がある。ここでポリアリーレン構造とは、主鎖を構成している芳香環同士が直接結合で結合されている形態であり、具体的には、該芳香環同士の結合の総数を100としたとき、直接結合の割合が80以上の構造であると好ましく、90以上の構造であるとより好ましく、95以上の構造であるとさらに好ましい。なお、直接結合で結合されている形態以外の形態とは、芳香環同士が2価の原子又は2価の原子団で結合している形態である。イオン交換基を有しないセグメントを構成する繰り返し単位に用いられる構造単位を表す式としては、4b-1及び/又は4b-2及び/又は4b-3及び/又は4b-4及び/又は4b-5及び/又は4b-6及び/又は4b-7及び/又は4b-8及び/又は4b-9及び/又は4b-10及び/又は4b-11及び/又は4b-12及び/又は4b-13及び/又は及び/又は4b-14が好ましく、4b-2及び/又は4b-3及び/又は4b-9及び/又は4b-10及び/又は4b-13及び/又は4b-14がより好ましく、4b-2及び/又は4b-3及び/又は4b-13及び/又は4b-14がよりさらに好ましく、4b-2及び/又は4b-3及び/又は4b-14が特に好ましい。また、イオン交換基を有するセグメントとイオン交換基を実質的に有しないセグメントとは、直接結合している形態でもよく、適当な原子又は原子団で連結している形態でもよい。ここでいうセグメント同士を結合する原子又は原子団の典型的な例としては、2価の芳香族基、酸素原子、硫黄原子、カルボニル基、スルホニル基又はこれらを組み合わせてなる2価の基をあげることができる。好適なブロック共重合体の例として、上記に示すイオン交換基を有する構造単位の群から選ばれる1種又は2種以上の構造単位を含むセグメントすなわち、イオン交換基を有するセグメントと、上記に示すイオン交換基を有しない構造単位の群から選ばれる1種又は2種以上の構造単位を含むセグメントすなわち、イオン交換基を実質的に有しないセグメントと、からなるブロック共重合体をあげることができる。ここで、イオン交換基を有するセグメントとは、イオン交換基が、該セグメントを構成する構造単位1個あたりで平均0.5個以上含まれているセグメントを意味し、構造単位1個あたりでイオン交換基が平均1.0個以上含まれているとより好ましい。一方、イオン交換基を実質的に有しないセグメントとは、イオン交換基が、該セグメントを構成する構造単位1個あたりで平均0.5個未満であるセグメントを意味し、構造単位1個あたりでイオン交換基の個数が平均0.1個以下であるとより好ましく、平均0.05個以下であるとさらに好ましい。典型的には、イオン交換基を有するセグメントとイオン交換基を実質的に有しないセグメントとが、直接結合で結合されているか、適当な原子又は原子団で結合された形態のブロック共重合体である。上記式11a~14aで表される構造単位から選ばれる1種以上の構造単位からなるセグメントの重合度は2以上であり、3以上が好ましく、5以上がより好ましく、10以上が更に好ましい。また、かかるセグメントの重合度は1000以下が好ましく、500以下が好ましい。この重合度が2以上、好ましくは5以上であれば、燃料電池用の高分子電解質として、十分なプロトン伝導度を発現し、この重合度が1000以下であれば、製造がより容易である利点がある。また、式11b~14bで表される構造単位から選ばれる1種以上の構造単位からなるセグメントの重合度は1以上であり、2以上が好ましく、3以上がより好ましい。また、かかるセグメントの重合度は100以下が好ましく、90以下がより好ましく、80以下が更に好ましい。重合度がこのような範囲内であれば、燃料電池用の高分子電解質として、十分な機械強度を有し、製造が容易であるので好ましい。また、本発明で用いられる炭化水素系高分子電解質の分子量は、ポリスチレン換算の数平均分子量で表して、5000~1000000であることが好ましく、10000~800000であることがより好ましく、10000~600000であることがより更に好ましく、中でも15000~400000であることが特に好ましい。このような範囲の分子量の高分子電解質を用いることにより、後述の方法にて作成される高分子電解質膜は、その膜の形状を安定的に維持できる傾向がある。該数平均分子量は、ゲルパーミエーションクロマトグラフィーGPCにより測定される。<高分子電解質膜>本発明の高分子電解質膜は、上記の含硫黄複素環芳香族化合物と高分子電解質とを含有する高分子電解質組成物を含むことを特徴とする。高分子電解質膜は、以下のi~ivの工程を含む溶液キャスト法により製造される高分子電解質膜が好ましい。i上述のような高分子電解質組成物を、高分子電解質および/または高分子電解質組成物を溶解し得る有機溶媒に溶解し、高分子電解質溶液を調製する工程;ii前記iで得られた高分子溶液を、比較的平滑な表面を有する支持基材上に流延塗工し、該支持基材上に高分子電解質流延膜を形成する工程;iii前記iiで支持基材上に形成された高分子電解質流延膜から、前記有機溶媒を除去して、該支持基材上に高分子電解質膜を形成する工程;iv前記iiiの工程を行った後、支持基材と高分子電解質膜とを分離する工程ここで、前記溶液キャスト法に関する各工程i~ivに関し順次説明する。まず、iでは上述のように高分子電解質溶液を調製する。ここで該高分子電解質溶液調製に使用する有機溶媒としては、使用する1種又は2種以上の高分子電解質を溶解し得るものが選ばれる。また、高分子電解質および/または高分子電解質組成物に加えて、添加剤などの成分を用いる場合は、これら他の成分も共に溶解し得る溶媒が好ましい。使用する有機溶媒は、使用する高分子電解質および/または高分子電解質組成物を溶解し得る溶媒であり、好ましくは、この高分子電解質および/または高分子電解質組成物を、25°Cで1重量以上の濃度で溶解し得る有機溶媒である。より好適には、高分子電解質および/または高分子電解質組成物を5~50重量の濃度で溶解し得る有機溶媒を用いる。また、この有機溶媒は、前記支持基材上に前記高分子電解質流延膜を形成した後に、加熱処理により除去し得る程度の揮発性が必要である。ただし、該有機溶媒は少なくとも1種、1013kPa1気圧における沸点が150°C以上である有機溶媒を含むことが好ましい。前記高分子電解質および/または高分子電解質組成物を溶解し得る有機溶媒として沸点が150°C未満の有機溶媒のみを用いると、後述する工程iiiで高分子電解質流延膜から有機溶媒を除去して高分子電解質膜を形成しようとすると、形成した高分子電解質膜に凹凸状の外観不良が発生するおそれがある。これは、沸点が150°C未満である有機溶媒では、前記高分子電解質流延膜から急激に有機溶媒が揮発してしまうためである。前記高分子電解質溶液の調製に好適な有機溶媒としては、ジメチルホルムアミドDMF、ジメチルアセトアミドDMAc、N-メチル-2-ピロリドンNMP、ジメチルスルホキシドDMSO、γブチロラクトンGBLなどの非プロトン性極性溶媒、ジクロロメタン、クロロホルム、1,2-ジクロロエタン、クロロベンゼン、ジクロロベンゼンなどの塩素系溶媒、メタノール、エタノール、プロパノールなどのアルコール類、エチレングリコールモノメチルエーテル、エチレングリコールモノエチルエーテル、プロピレングリコールモノメチルエーテル、プロピレングリコールモノエチルエーテルなどのアルキレングリコールモノアルキルエーテルが挙げられる。これらは単独で用いることもできるが、2種以上の有機溶媒を混合して用いることもできる。中でも、非プロトン性極性溶媒を含む有機溶媒が好ましく、実質的に非プロトン性極性溶媒からなる有機溶媒が特に好ましい。ここでいう実質的に非プロトン性極性溶媒からなる有機溶媒とは企図せず含有される水分などの存在を排除するものではない。該非プロトン性極性溶媒は、支持基材に対して親和性が比較的小さく、該支持基材に非プロトン性極性溶媒が吸収され難いという利点もある。また、上述の好適な高分子電解質であるブロック共重合体の溶解性が高いという点では、該非プロトン性極性溶媒の中でも、DMSO、DMF、DMAc、NMP、GBL又はこれらから選ばれる2種以上の混合溶媒が好ましい。次に、工程iiの工程について説明する。この工程は、前記工程iで得られた高分子電解質溶液を支持基材上に流延塗工する工程である。該流延塗工の方法としては、ローラーコート法、スプレイコート法、カーテンコート法、スロットコート法、スクリーン印刷法などの各種手段を用いることができるが、好ましくは、ダイと呼ばれる一定クリアランスが設けられた金型により、所定の幅及び厚みに高分子電解質溶液を賦型する手段があげられる。このようにして支持基材上に形成された高分子電解質流延膜は、塗工時に高分子電解質溶液中の有機溶媒の一部が揮発するために膜の形状を有するものとなる。この際の高分子電解質流延膜の膜厚は、3~50μmになるようにしておくことが好ましい。このような膜厚の高分子電解質流延膜を得るには、使用する高分子電解質溶液の高分子電解質濃度、塗工装置の塗出量などを適宜調整すればよい。また、該支持基材が連続的に走行する基材である場合は、その支持基材の走行速度等で調節することもできる。工程iiで使用する支持基材としては、流延塗工に供する高分子電解質溶液に対して十分な耐久性を有し、後述する工程iiiでの処理条件に対しても耐久性を有する材質からなるものが選択される。この場合の耐久性とは、高分子電解質溶液によって支持基材自身が実質的に溶け出さないことや、工程iiiの処理条件により、支持基材自身が膨潤や収縮を起こさず寸法安定性がよいことなどを意味するものである。該支持基材としては、たとえばガラス板;SUS箔、銅箔等の金属箔;ポリエチレンテレフタレートPETフィルム、ポリエチレンナフタレートPENフィルム等のプラスチックフィルムをあげることができる。また、このプラスチックフィルムには、上述したような耐久性を著しく損なわない範囲で、そのフィルム表面に対し、UV処理、離型処理、エンボス処理などの表面処理を行ってもよい。次に工程iiiに関し説明する。この工程は前記工程iiにおいて前記支持基材上に形成された高分子電解質流延膜に含有される前記有機溶媒を除去して、該支持基材上に高分子電解質膜を形成する工程である。このような除去には、乾燥又は洗浄溶媒による洗浄が推奨される。このような乾燥と洗浄とを組み合わせて、前記有機溶媒を除去することがより一層好ましく、乾燥と洗浄とを組み合わせる場合には、まず乾燥を行って、前記支持基材上に形成された高分子電解質流延膜に含有される前記有機溶媒のほとんど全てを除去した後、洗浄溶媒による洗浄を行うことが特に好ましい。ここでは、工程iiiとして好適な方法である乾燥と洗浄とを、この順で実施することについて詳述する。工程iiを経て得られた支持基材上に形成された高分子電解質流延膜から有機溶媒を乾燥除去するには、加熱、減圧、通風などの処理を採用することができるが、生産性が良好である点と、操作が容易である点で加熱処理が好ましい。この場合、高分子電解質流延膜が形成された支持基材以下、場合により第1の積層フィルムというを、直接加熱、温風接触などにより加熱処理する。高分子電解質流延膜中の高分子電解質を著しく損なわない点で、温風処理が特に好ましい。たとえば、該第1の積層フィルムが長尺状であり、かかる長尺状の第1の積層フィルムを連続的に処理する場合は、乾燥炉中に該第1の積層フィルムを通過させればよい。このときの乾燥炉は、40~150°Cの範囲、好ましくは50~140°Cに温度設定された温風を、該第1の積層フィルムの通過方向に対し垂直方向及び/又は対向方向に沿って送風する。こうすることにより、支持基材上にある高分子電解質流延膜から有機溶媒等の揮発成分が乾燥蒸発除去され、該支持基材上に高分子電解質膜が形成された第2の積層フィルムが形成される。このようにして得られた第2の積層フィルムの高分子電解質膜中には、まだ若干量の有機溶媒が含有されているため、この有機溶媒を洗浄溶媒で洗浄する。洗浄溶媒で洗浄することにより、外観等に優れる高分子電解質膜が得られ易い。前記高分子電解質溶液の調製において好適な有機溶媒である、DMSO、DMF、DMAc、NMP又はGBL、あるいはこれらの組合せからなる混合溶媒を使用した場合、前記洗浄溶媒には純水、特に超純水を使用することが好ましい。上述のように、第1の積層フィルムが長尺状であって連続的に走行している場合、乾燥炉を通過して連続的に形成された第2の積層フィルムは、たとえば洗浄溶媒を充填した洗浄槽中を通過させることにより洗浄することができる。また、乾燥炉を通過して連続的に形成された第2の積層フィルムを適当な巻芯に巻き取って巻取り体として後、この巻取り体を、洗浄処理を担う洗浄装置へと移し変え、移し変えた巻取り体から第2の積層フィルムを洗浄槽へと送り出す形式で洗浄を行うこともできる。こうすることで、第2の積層フィルムにある高分子電解質膜の有機溶媒含有量はより一層低減することが可能である。かくして得られた第2の積層フィルムから支持基材を剥離などによって除去することにより高分子電解質膜は得られる。この高分子電解質膜は好適な溶液キャスト法により得られたものであるため、実質的に無多孔質の膜となる。なお、ここでいう実質的に無多孔質とは、ボイドなどの微小貫通孔が高分子電解質膜に形成されていないことを意味する。ただし、この高分子電解質膜は、燃料電池の作動に支障のない程度の少数量のボイド又は小さい径のボイドであれば、当該ボイドを有するような膜であってもよい。また、上述の溶液キャスト法による高分子電解質膜製造では、主として支持基材が連続的に走行している場合を説明したが、無論枚葉の支持基材を用いても、高分子電解質膜を得ることができる。この場合、枚葉の支持基材上に塗工された高分子電解質溶液は、適当な乾燥炉中に保管することで、有機溶媒を除去することができるし、このようにして得られた枚葉の第2の積層フィルムは、洗浄溶媒を備えた洗浄槽に浸漬等することで洗浄処理を行うことができる。また、洗浄後の第2の積層フィルムは、支持基材を除去した後、残存又は付着している洗浄溶媒を乾燥除去させてもよいし、洗浄後の第2の積層フィルムをそのまま加熱等することで残存又は付着している洗浄溶媒を乾燥除去した後、支持基材を除去してもよい。以上、前記溶液キャスト法による実質的に無多孔質の高分子電解質膜の製造方法を説明したが、既述のとおり、この高分子電解質膜には高分子電解質以外の成分その他の成分を含有させることができる。その他の成分としては、通常の高分子に使用される可塑剤、安定剤、離型剤、保水剤等の添加剤があげられ、上記の含硫黄複素環芳香族化合物も含有させることができる。なお、これらその他の成分は、溶液キャスト法を用いる際に、使用する高分子電解質溶液を調製する際に、該高分子電解質溶液にこれらの成分を添加しておけばよい。<燃料電池>次に、前記本発明の高分子電解質膜を有する燃料電池について説明する。本発明の燃料電池は、本発明の高分子電解質膜の両面に、触媒および集電体としての導電性物質を接合することにより製造することができる。ここで触媒としては、水素又は酸素との酸化還元反応を活性化できるものであれば特に制限はなく、公知の触媒を用いることができるが、白金又は白金系合金の微粒子を触媒として用いることが好ましい。白金又は白金系合金の微粒子はしばしば活性炭や黒鉛などの粒子状または繊維状のカーボンに担持されて用いられることもある。また、カーボンに担持された白金又は白金系合金を、パーフルオロアルキルスルホン酸樹脂の溶剤と共に混合して調製したペースト触媒インクを、ガス拡散層に塗布乾燥することにより、ガス拡散層と積層一体化した触媒層が得られる。得られた触媒層を、高分子電解質膜に接合させれば、燃料電池用の膜-電極接合体を得ることができる。具体的な方法としては例えば、J.Electrochem.Soc.:ElectrochemicalScienceandTechnology,1988,1359,2209に記載されている方法等の公知の方法を用いることができる。また、触媒インクを、高分子電解質膜に塗布し、乾燥して、この膜の表面上に、直接触媒層を形成させても、燃料電池用の膜-電極接合体を得ることができる。ここで、触媒層に使用する高分子電解質として、前記のパーフルオロアルキルスルホン酸樹脂の代わりに、本発明の高分子電解質および/または高分子電解質組成物を用い、触媒組成物とすることもできる。この触媒組成物を用いて得られる触媒層は、前記の高分子電解質膜と同様に、良好な長期安定性を発現できるため、触媒層として好適である。集電体としての導電性物質に関しても公知の材料を用いることができるが、多孔質性のカーボン織布、カーボン不織布またはカーボンペーパーが、原料ガスを触媒へ効率的に輸送するために好ましい。このようにして製造された本発明の燃料電池は、燃料として水素ガス、改質水素ガス、メタノールを用いる各種の形式で使用可能である。なお、本発明の高分子電解質膜を用いた膜-電極接合体および燃料電池においては、高分子電解質膜中に導入した含硫黄複素環芳香族化合物が触媒層へ移行することもある。このような移行は、該高分子電解質膜の両面に触媒および集電体としての導電性物質を接合する工程および/又は燃料電池の運転時などに起こることがある。なお、ここでの運転とは、燃料電池のエージング、起動、作動、および停止の何れかをさす。このような形態も、前記の高分子電解質膜および前記の触媒層と同様に、良好な長期安定性を発現できるため、好適である。以下に本発明を実施例により説明する。製造例1<含硫黄複素環芳香族化合物1の製造>中の雰囲気を窒素置換したナスフラスコに、撹拌子、フェノチアジン5.00g25.1mmol、ジメチルスルホキシド35gおよび、無水酢酸17.5g172mmolを加え、室温窒素雰囲気下で143時間撹拌した。十分な量の水、ジエチルエーテルを加え、撹拌し、分液した。油層を採取し、そこへ無水硫酸マグネシウムを加え、撹拌し、濾過した。濾液を濃縮し、目的物を含む溶液16.7gを得た。得られた溶液9.73gを、ジエチルエーテル1.0重量と、n-ヘキサン2.0重量部との混合溶媒を展開溶媒に用いたシリカゲルカラムクロマトグラフィーにより精製し、濃縮乾燥し、目的物の粗生成物を得た。得られた粗成生物を、ジエチルエーテル1.0重量と、n-ヘキサン2.0重量部との混合溶媒を用いて再結晶し、濾取し、乾燥し、目的物225mgを得た。なお、取扱いは遮光下で行った。1H-NMRDMSO‐d6、δppm:6.28d、2H、6.75-7.10m、13H、8.93s、1HマススペクトルDART、m/z:397.08MH製造例2<含硫黄複素環芳香族化合物2の製造>中の雰囲気を窒素置換したナスフラスコに、フェノチアジン7.00g、ピリジン7.06gを量り取り、ここにベンゾイルクロライド4.84gを滴下した。反応混合物を10時間攪拌した後、ピリジン13.99gを加え、さらに10時間攪拌した。反応混合物にヘキサン300mlを加え、沈殿を濾過により取り出した。この沈殿を少量のピリジンで洗浄し、次いでヘキサン、メタノール/水=1/1V/V、水で順次洗浄し、真空乾燥させることで目的物3.98gを得た。1H-NMRDMSO‐d6、δppm:7.20-7.36m、9H、7.45m、2H、7.58m、2HマススペクトルDART、m/z:304.09MH製造例3<含硫黄複素環芳香族化合物3の製造>中の雰囲気を窒素置換したナスフラスコに、フェノチアジン5.00g、ピリジン7.13gを量り取り、1時間攪拌した。ここに4-ビフェニルスルホニルクロライド6.22gを加えた。このフラスコを60°Cにオイルバスで一旦加熱後、オイルバスを外し室温下で7時間攪拌した。ここにピリジン3.92gを加え、さらに20時間攪拌した。この反応混合物を2-プロパノール/水=1/1V/V溶液200mlの入ったビーカーに注ぎ、沈殿を濾過により取り出した。この沈殿を2-プロパノール/水=1/1、ピリジン、次いでヘキサンで洗浄し、真空乾燥させることで目的物5.10gを得た。1H-NMRCDCl3、δppm:7.12d、2H、7.21-7.49m、11H、7.57d、2H、7.77d、2H製造例4<含硫黄複素環芳香族化合物4の製造>アルゴン雰囲気下、1,3-ジブロモベンゼン1.0g4.2mmolにトルエン5.3gを加え溶解させ、ジブロモ溶液Aを調製した。アルゴン雰囲気下、トリスジベンジリデンアセトンジパラジウム038.9mg42.5μmol、トリ-t-ブチルホスホニウムテトラフルオロボレート錯体24.6mg84.8μmol、ナトリウム-t-ブトキシド0.90g9.3mmol、フェノチアジン1.9g9.3mmolにトルエン26gを加え溶解させ、溶液を100°Cまで昇温した。その後、調製したジブロモ溶液Aを滴下し、還流下1時間撹拌した。室温まで冷却後、クロロホルム100mLで希釈し、不溶物を濾別後、水100mLを加え分液洗浄を行い、得られた油層を硫酸ナトリウムで乾燥後、濃縮乾固し、粗生成物を得た。得られた粗生成物をクロロホルムとメタノールの混合溶液を用いて再結晶精製することで、目的物1.7g収率86.5を得た。1H-NMRDMSO‐d6、δppm:6.44d、4H、6.93t、4H、7.05t、4H、7.15d、4H、7.31s、1H、7.49d、2H、7.86t、1HマススペクトルDART、m/z:473MH実施例1<含硫黄複素環芳香族化合物5の製造>アルゴン雰囲気下、2-クロロフェノチアジン4.4g18.8mmol、2,2’-ビピリジル7.7g49.5mmolにテトラヒドロフラン72gを加え溶解させ、溶液を50°Cまで昇温した。その後、ビスシクロオクタジエンニッケル013.4g48.9mmolを加え、50°Cで1時間保温撹拌した。室温まで冷却後、得られた黒色溶液を酢酸エチル200mLで希釈し、6mol/L塩酸水溶液150mLを用いた分液洗浄、および、25アンモニア水溶液150mLを用いた分液洗浄を行った後、得られた油層にテトラヒドロフラン200mLを加えることで均一な黄色溶液を得た。得られた黄色溶液を硫酸ナトリウムで乾燥し、固体が析出するまで濃縮した後、n-ヘキサン500mL中に再沈殿させ、ろ過、乾燥させることで、粗生成物3.0gを得た。得られた粗生成物をテトラヒドロフランとアセトンの混合溶液を用いて再結晶精製することで、目的物1.8g収率48.5、黄色固体を得た。なお、取扱いは遮光下で行った。1H-NMRDMSO‐d6、δppm:6.69d、2H、6.76t、2H、6.86s、2H、6.92-7.03m、8H、8.69s、2HマススペクトルDART、m/z:397MH実施例2<含硫黄複素環芳香族化合物6の製造>アルゴン雰囲気下、1,3-ジブロモ-5-フルオロベンゼン1.0g3.9mmolにトルエン5.0gを加え溶解させ、ジブロモ溶液Bを調製した。アルゴン雰囲気下、トリスジベンジリデンアセトンジパラジウム037.2mg40.6μmol、トリ-t-ブチルホスホニウムテトラフルオロボレート錯体22.9mg78.9μmol、ナトリウム-t-ブトキシド0.83g8.7mmol、フェノチアジン1.7g8.7mmolにトルエン25gを加え溶解させ、溶液を100°Cまで昇温した。その後、調製したジブロモ溶液Bを滴下し、100°Cで1.5時間保温撹拌した。室温まで冷却後、クロロホルム100mLで希釈し、不溶物を濾別後、水100mLを加え分液洗浄を行い、得られた油層を硫酸ナトリウムで乾燥後、濃縮乾固し、粗生成物2.3gを得た。得られた粗生成物をクロロホルムとメタノールの混合溶液を用いて再結晶精製することで、目的物1.5g収率76.7を得た。1H-NMRDMSO‐d6、δppm:6.83-6.86m、5H、6.92-7.11m、6H、7.20t、4H、7.31d、4HマススペクトルDART、m/z:491MH実施例3<含硫黄複素環芳香族化合物5を含む膜の製造>高分子電解質としては、特開2007-284653号公報記載の方法を参考にして、スミカエクセルPES5200P住友化学株式会社製、重量平均分子量73,000を使用し、下記で示される繰り返し単位からなる、スルホン酸基を有するセグメントイオン交換基を有するセグメントと、下記ここでnは繰返し単位数を示す。で示される、イオン交換基を実質的に有しないセグメントとを有するブロック共重合体Aイオン交換容量=2.50meq/gを準備した。このブロック共重合体Aをジメチルスルホキシドに約10重量の濃度になるように溶解させ、併せてここに含硫黄複素環芳香族化合物5ブロック共重合体A/含硫黄複素環芳香族化合物5の重量比=100重量/5重量を溶解させることで高分子電解質溶液を調製した。次いで、この高分子電解質溶液をPET基材上に均一に塗り広げ、その後高分子電解質溶液を100°Cで常圧乾燥した。得られる乾燥塗膜を2N硫酸に浸漬、洗浄した後、イオン交換水で洗浄し、更に常温乾燥し、PET基材から剥離することで高分子電解質膜Aを得た。高分子電解質膜Aの数平均分子量および重量平均分子量を表3に示す。また、このときの分子量の測定条件を以下に示す。分子量の測定:ゲルパーミエーションクロマトグラフィーGPCにより、下記条件でポリスチレンを標準物質とし、数平均分子量Mn、重量平均分子量Mwを測定した。なお、GPCの分析条件としては、下記の条件を用いた。カラム:東ソー社製TSKgelGMHHR-Mカラム温度:40°C移動相溶媒:N,N-ジメチルホルムアミドLiBrを10mmol/dm3になるように添加溶媒流量:0.5mL/分検出:示差屈折率法実施例4<含硫黄複素環芳香族化合物5を含む膜の燃料電池評価>触媒インクの製造市販の5重量ナフィオン溶液溶媒:水と低級アルコールの混合物7mLに、白金が担持された白金担持カーボンSA50BK、エヌイーケムキャット製、白金含有量;50重量を1.00g投入し、さらにエタノールを55g、水を6.4g加える。得られた混合物を1時間超音波処理した後、スターラーで5時間攪拌して触媒インクを得た。膜-電極接合体の製造次に、高分子電解質膜Aの片面の中央部における3cm角の領域に、スプレー法により上記の触媒インクを塗布した。この際、吐出口から膜までの距離は6cmとし、ステージ温度は75°Cに設定した。同様の方法で重ね塗りを行った後、塗布物をステージ上に15分間放置し、これにより溶媒を除去してアノード触媒層を形成させた。得られたアノード触媒層は、その組成と塗布重量から算出して0.6mg/cm2の白金を含有するものであった。続いて、高分子電解質膜のアノード触媒層と反対側の面にも同様に触媒インクを塗布して、0.6mg/cm2の白金を含むカソード触媒層を形成した。これにより、膜-電極接合体を得た。燃料電池セルの製造上記の膜-電極接合体の両外側に、ガス拡散層としてカーボンクロスと、ガス通路用の溝を切削加工したカーボン製セパレータとをこの順で配置し、さらにその外側に集電体及びエンドプレートを順に配置し、これらをボルトで締め付けることによって、有効電極面積9cm2の燃料電池セルを製造した。燃料電池セルの特性評価負荷変動試験得られた燃料電池セルを95°Cに保ちながら、低加湿状態の水素25mL/分、背圧0.1MPaGと低加湿状態の空気63mL/分、背圧0.05MPaGをセルに導入し、開回路と一定電流での負荷変動試験を行うことで、高分子電解質膜や燃料電池セルの長期安定性を評価した。この条件で燃料電池セルを約200時間作動させた後、膜-電極接合体を取り出してエタノール/水の混合溶液に投入し、さらに超音波処理することで触媒層を取り除いた。そして、残った高分子電解質膜Aのイオン交換基を有するセグメントの分子量を次の手順で測定した。すなわち、膜中のポリアリーレン系ブロック共重合体4mgに対し、ジメチルスルホキシド8mlを添加し溶解させた後、テトラメチルアンモニウム水酸化物の25メタノール溶液10μLを100°Cで2時間反応させ、放冷後、得られた溶液の分子量をゲル浸透クロマトグラフィーGPCにより測定した。負荷変動試験前と試験後のイオン交換基を有するセグメントの重量平均分子量、及び、負荷変動試験前後におけるイオン交換基を有するセグメントの重量平均分子量の維持率を表4に示す。この維持率が高いほど、高分子電解質膜の劣化が小さいことを意味する。なお、GPCの測定条件はポリスチレンを標準物質とし下記の通りとした。カラム:東ソー社製TSKgelGMHHR-Mカラム温度:40°C移動相溶媒:N,N-ジメチルホルムアミドLiBrを10mmol/dm3になるように添加溶媒流量:0.5mL/分検出:示差屈折率法比較例1<高分子電解質膜Bの燃料電池評価>実施例3において、上記の合成法に準じて合成したブロック共重合体Aを用い、含硫黄複素環芳香族化合物5を加えない以外は同様に調製を行うことで、高分子電解質膜Bを得た。高分子電解質膜Bの数平均分子量および重量平均分子量を表3に示す。また、高分子電解質膜Bを実施例4と同様の方法で負荷変動試験を実施し、同様にGPC分析を行った。負荷変動試験前と試験後のイオン交換基を有するセグメントの重量平均分子量、及び、負荷変動試験前後におけるイオン交換基を有するセグメントの重量平均分子量の維持率を表4に示す。実施例5~9<含硫黄複素環芳香族化合物1~4、6を含む膜の製造>実施例3において、上記の合成法に準じて合成したブロック共重合体Aを用い、含硫黄複素環芳香族化合物5の代わりに含硫黄複素環芳香族化合物1~4、6を硫黄成分に関して等モル量用いて同様な調製を行うことで、高分子電解質膜C~Gをそれぞれ得た。高分子電解質膜C~Gの数平均分子量および重量平均分子量を表3に示す。実施例10~14<含硫黄複素環芳香族化合物1~4、6を含む膜の燃料電池評価>上記の高分子電解質膜Aの代わりに高分子電解質膜C~Gをそれぞれ用いて上記実施例4と同様な手法により、膜-電極接合体および該膜-電極接合体を有する燃料電池セルをそれぞれ製造した。また、高分子電解質膜C~Gを有する燃料電池セルをそれぞれ用いて実施例4と同様の方法で負荷変動試験を実施し、同様にGPC分析を行った。負荷変動試験前と試験後のイオン交換基を有するセグメントの重量平均分子量、及び、負荷変動試験前後におけるイオン交換基を有するセグメントの重量平均分子量の維持率を表4に示す。表4より、本発明の含硫黄複素環芳香族化合物1~6を用いて調製された高分子電解質膜は、添加しないものと比較して、負荷変動試験前後でもイオン交換基を有するセグメントの分子量が十分維持されており、優れた長期安定性を有することが判明した。実施例15<含硫黄複素環芳香族化合物5を含む膜の製造>高分子電解質としては、下記で示される繰り返し単位からなる、スルホン酸基を有するセグメントイオン交換基を有するセグメントと、下記ここでnは繰返し単位数を示す。で示される、イオン交換基を実質的に有しないセグメントとを有するブロック共重合体Bを、下記に記すブロック共重合体Bの合成の方法を参考にして準備した数平均分子量2.53×105、重量平均分子量6.03×105、分子量の測定条件は実施例4と同様である。ブロック共重合体Bの合成共沸蒸留装置を備えたフラスコに、窒素雰囲気下、4,4’-ジヒドロキシ-1,1’-ビフェニル10.2g54.7mmol、炭酸カリウム8.32g60.2mmol、N,N-ジメチルアセトアミド96g、トルエン50gを加えた。バス温155°Cで2.5時間トルエンを加熱還流することで系内の水分を共沸脱水した。生成した水とトルエンを留去した後、室温まで放冷し、4,4’-ジクロロジフェニルスルホン22.0g76.6mmolを加えた。バス温を160°Cに昇温し、14時間保温撹拌した。放冷後、反応液を、メタノール1000gと35重量塩酸200gとの混合溶液に加え、析出した沈殿を濾過した後、イオン交換水で中性になるまで洗浄し、乾燥した。得られた粗生成物27.2gをN,N-ジメチルアセトアミド97gに溶解し、不溶物を濾過した後、メタノール1100gと35重量塩酸100gとの混合溶液に加え、析出した沈殿を濾過した後、イオン交換水で中性になるまで洗浄し、乾燥し下記式Eで表されるイオン交換基を実質的に有しないセグメントを誘導する前駆体25.9gを得た。GPC分子量:Mn=1700、Mw=3200GPC分子量の測定条件は実施例4と同様であるnは繰り返し単位数を表す。次に、アルゴン雰囲気下、フラスコに無水臭化ニッケル2.12g9.71mmol、N-メチルピロリドン96gを加え、バス温70°Cで攪拌した。無水臭化ニッケルが溶解したのを確認した後、バス温を50°Cに冷却し、2,2’-ビピリジル1.82g11.7mmolを加え、ニッケル含有溶液を調製した。アルゴン雰囲気下、フラスコに上記式Eで表されるイオン交換基を実質的に有しないセグメントを誘導する前駆体4.02g、N-メチルピロリドン384gを加え50°Cに調整した。得られた溶液に、亜鉛粉末3.81g58.2mmol、メタンスルホン酸1重量部とN-メチルピロリドン9重量部との混合溶液1.05g、及び、4,4’-ジクロロビフェニル-2,2’-ジスルホン酸ジ2,2-ジメチルプロピル24.0g45.9mmolを加え、50°Cで30分間撹拌した。これに、前記ニッケル含有溶液を注ぎ込み、50°Cで6時間重合反応を行い、黒色の重合溶液を得た。得られた重合溶液を、13重量塩酸3360gに投入し、室温で30分間撹拌した。生じた沈殿を濾過した後、13重量塩酸3360gを加え、室温で30分間撹拌し、濾過し、イオン交換水で濾液のpHが4を越えるまで洗浄した。得られた粗ポリマーに、イオン交換水840gと、メタノール790gを加え、バス温90°Cで1時間加熱撹拌した。粗ポリマーをろ過し、乾燥することで、スルホン酸前駆基スルホン酸2,2-ジメチルプロピル基を有するポリマーF23.9gを得た。次に、以下のようにしてスルホン酸前駆基をスルホ基に変換した。上述のようにして得られたスルホン酸前駆基を有するポリマーF23.9g、イオン交換水47.8g、無水臭化リチウム15.9g183mmol及びN-メチルピロリドン478gをフラスコに入れ、バス温126°Cで12時間加熱撹拌し、ポリマー溶液を得た。得られたポリマー溶液を13重量塩酸3340gに投入し、1時間攪拌した。析出した粗ポリマーを濾過し、メタノール10重量部と35塩酸10重量部との混合溶液2390gで洗浄する操作を3回繰り返した。その後、濾液のpHが4を越えるまでイオン交換水で洗浄した。続いて、得られたポリマーに大量のイオン交換水を加え、90°C以上に昇温し、約10分間加熱保温し濾過する洗浄操作を、5回繰り返した。得られたポリマーを乾燥することにより下記で示される繰り返し単位からなる、スルホン酸基を有するセグメントイオン交換基を有するセグメントと、下記nは繰り返し単位数を表す。で示されるイオン交換基を実質的に有しないセグメントとを含むブロック共重合体B17.3gを得た。重量平均分子量:680000イオン交換容量:4.6分子量の測定条件は実施例4と同様であるブロック共重合体Bをジメチルスルホキシドに約5.8重量の濃度になるように溶解させ、併せてここに含硫黄複素環芳香族化合物5ブロック共重合体B/含硫黄複素環芳香族化合物5の重量比=100重量/5重量を溶解させることで高分子電解質溶液を調製した。次いで、この高分子電解質溶液をPET基材上に均一に塗り広げ、その後高分子電解質溶液を100°Cで常圧乾燥する。得られる乾燥塗膜を2N硫酸に浸漬、洗浄した後、イオン交換水で洗浄し、更に常温乾燥し、PET基材から剥離することで高分子電解質膜Hを得た。実施例16<含硫黄複素環芳香族化合物5を含む膜の燃料電池評価>上記の高分子電解質膜Aの代わりに高分子電解質膜Hを用いて上記実施例4と同様な手法により、膜-電極接合体および該膜-電極接合体を有する燃料電池セルを製造した。燃料電池セルの特性評価発電特性試験得られた燃料電池セルを80°Cに保ちながら、アノードに加湿水素、カソードに加湿空気をそれぞれ供給した。この際、セルのガス出口における背圧が0.1MPaGとなるようにした。各原料ガスの加湿は、水の入ったバブラーにガスを通すことで行い、水素用バブラーの水温は45°C、空気用バブラーの水温は55°Cとした。ここで、水素のガス流量は500mL/min、空気のガス流量は1000mL/minとした。この条件で発電特性を評価したところ、図1のグラフで示される電流密度-電圧の発電特性を示した。参考例1<高分子電解質膜Iの燃料電池評価>実施例15において、含硫黄複素環芳香族化合物5を加えない以外は全て同様にすることで、高分子電解質膜Iを得ることができる。また、高分子電解質膜Iを実施例16と同様の方法で発電特性試験を実施すると、図1のグラフで示される電流密度-電圧の発電特性を示した。比較例2<高分子電解質膜Jの燃料電池評価>実施例15において、含硫黄複素環芳香族化合物5の代わりにフェノチアジンを用いた以外は全て同様にすることで、高分子電解質膜Jを得ることができる。また、高分子電解質膜Jを実施例16と同様の方法で発電特性試験を実施すると、図1のグラフで示される電流密度-電圧の発電特性を示した。図1より、本発明の含硫黄複素環芳香族化合物5を用いて調製された高分子電解質膜は、含硫黄複素環芳香族化合物を加えていない高分子電解質膜と同等の発電特性を示した。これに対して、従来のフェノチアジンを加えた高分子電解質膜は若干電圧が低く、発電特性の低下が観測された。これより本発明の含硫黄複素環芳香族化合物は、その添加に由来する燃料電池の発電特性低下が従来のものよりも抑制されていることが判明した。ブロック共重合体Aを用いた高分子電解質膜A~Gの数平均分子量および重量平均分子量を下記表3に示す。実施例17<含硫黄複素環芳香族化合物5の製造>触媒溶液の調製攪拌機を備えた500mlフラスコの中の雰囲気を窒素で置換し、ここに、臭化ニッケル42.1g、2,2’-ビピリジル30.1g、脱水ジメチルアセトアミド180gを加え、80°Cで1.5時間攪拌した。このフラスコの混合物を触媒マスとした。含硫黄複素環芳香族化合物5の合成攪拌機を備えた500mlセパラブルフラスコに、亜鉛21.0g、2-クロロフェノチアジン30.0gを加えフラスコの中を窒素で置換した。ここ、脱水ジメチルアセトアミド60g、メタンスルホン酸0.248gを加えた。このフラスコの混合物を50°Cで1時間攪拌した。ここに上記調製の触媒マスを加えた後、60°Cで2時間攪拌した。攪拌機を備えた1Lセパラブルフラスコの中の雰囲気を窒素で置換し、18.9塩酸545gを加え、ここに上記で得られた反応混合物を滴下した。ここにメチルイソブチルケトン69.2g、水200gを加え0.5時間攪拌した後、生成した固形分をろ過により取り出した。この固形分を18.9塩酸549gで洗浄し、次いで水で水洗液のpHが2を超えるまで洗浄した。この固形分を70°Cのエタノール601gで洗浄した後、再度室温下エタノール135gで洗浄し乾燥させることで含硫黄複素環芳香族化合物517.9gを得た。実施例18<含硫黄複素環芳香族化合物5の製造>中間体001の製造攪拌機を備えた20Lフラスコの中の雰囲気をアルゴンで置換し、ここに2-クロロフェノチアジン500g、ビスピナコラトジボロン597.6g、酢酸カリウム251.9g、1,4-ジオキサン5000gを加えた。この混合物をアルゴン9~10L/minで1時間バブリングした後、酢酸パラジウム9.6g、下記式P001で表されるホスフィン40.8gを加え、100°C下、3時間反応させた。100Lフラスコに水15000gを加え、ここに上記の反応溶液を加えた後、酢酸エチル10000gで2回抽出を行なった。有機層を飽和炭酸水素ナトリウム7500g、次いで水7500gで洗浄した後、無水硫酸ナトリウム2500gで脱水した。この混合物をろ過し、無水硫酸ナトリウムを酢酸エチル5000gで洗浄し、ろ液を減圧濃縮した。ここにトルエン7500g、活性白土1500gを加え、1時間攪拌した。この混合物をろ過し、活性白土をトルエン2500gで洗浄し、ろ液を減圧濃縮した。得られた残渣にトルエン2500gを加え60°Cに加熱し溶解させた。この溶液を40°Cに冷却し、n-ヘキサン2500gを15分かけて滴下した後、氷冷した。生成した固形分をろ過で取出し、n-ヘキサン5000gで洗浄した後、40°C下48時間乾燥させることで、下記式IN01で表される中間体001521.8gを得た。1H-NMRDMSO‐d6、δppm:1.24s、12H、6.59-6.61m、1H、6.69-6.73m、1H、6.86-6.89m、2H、6.93-7.01m、3H、8.50s、1H。P001IN01含硫黄複素環芳香族化合物5の合成攪拌機を備えた20Lフラスコの中の雰囲気をアルゴンで置換し、ここに2-クロロフェノチアジン286g、上記の中間体001517.4g、リン酸カリウム519.5g、トルエン4862g、水572gを加えた。この混合物をアルゴン9~10L/minで0.5時間バブリングした後、酢酸パラジウム2.7g、下記式P002で示されるホスフィン10.0gを加え、90°C下、4時間反応させた。これを2時間かけて室温まで冷却し、固形分をろ過した。次いで固形分をトルエン5720g、水11440g、メタノール5720g、トルエン5720gの順に洗浄した。洗浄した固形分にテトラヒドロフラン27170gを添加し、60に加熱し溶解させた後、室温まで冷却した。ここに活性白土858gを加え30分攪拌した。この混合物をろ過し、活性白土をテトラヒドロフラン5720gで洗浄し、ろ液を減圧濃縮した。得られた残渣にイオン交換水5720gを加え85°Cに加熱し1時間攪拌した後、室温まで冷却しろ過した。固形分をメタノール5720g、トルエン4290gの順に洗浄した。この固形分にトルエン5270gを加え85°Cに加熱し1時間攪拌した後、室温まで冷却しろ過した。固形分をトルエン2860g、n-ヘキサン2860gで洗浄したのち、40°C下48時間乾燥させることで含硫黄複素環芳香族化合物5460gを得た。P002実施例19<含硫黄複素環芳香族化合物5を含む膜の燃料電池評価>上記の高分子電解質膜Hを使用して製造した燃料電池セルを用いて実施例4と同様の方法で負荷変動試験を500時間実施し、同様にGPC分析を行った。負荷変動試験前と試験後のイオン交換基を有するセグメントの重量平均分子量、及び、負荷変動試験前後におけるイオン交換基を有するセグメントの重量平均分子量の維持率を表5に示す。比較例3<高分子電解質膜Iの燃料電池評価>上記の高分子電解質膜Iを使用して製造した燃料電池セルを用いて実施例4と同様の方法で負荷変動試験を500時間実施し、同様にGPC分析を行った。負荷変動試験前後におけるイオン交換基を有するセグメントの重量平均分子量の維持率を表5に示す。実施例20、21<含硫黄複素環芳香族化合物2、4を含む膜の製造>実施例15において、上記の手法に準じて合成したブロック共重合体Bと、含硫黄複素環芳香族化合物5の代わりに含硫黄複素環芳香族化合物2、4をそれぞれ硫黄成分に関して等モル量用いて、同様な調製を行うことで、高分子電解質膜K、Lをそれぞれ得た。実施例22<含硫黄複素環芳香族化合物5を含む膜の製造>実施例15において、上記の手法に準じて合成したブロック共重合体Bと、含硫黄複素環芳香族化合物5の使用量を1/5に減らしてブロック共重合体B/含硫黄複素環芳香族化合物5の重量比=100重量/1重量、同様な調製を行うことで、高分子電解質膜Mを得た。実施例23~25<含硫黄複素環芳香族化合物2、4、5を含む膜の燃料電池評価>上記の高分子電解質膜Aの代わりに高分子電解質膜K~Mをそれぞれ用いて上記実施例4と同様な手法により、膜-電極接合体および該膜-電極接合体を有する燃料電池セルを製造した。製造した燃料電池セルを用いて、実施例19と同様の方法でそれぞれ負荷変動試験を実施し、同様にGPC分析を行った。負荷変動試験前と試験後のイオン交換基を有するセグメントの重量平均分子量、及び、負荷変動試験前後におけるイオン交換基を有するセグメントの重量平均分子量の維持率を表5に示す。表5より、本発明の含硫黄複素環芳香族化合物2、4、5を用いて調製された高分子電解質膜は、添加しないものと比較して、負荷変動試験前後でもイオン交換基を有するセグメントの分子量が十分維持されており、優れた長期安定性を有することが判明した。実施例26<含硫黄複素環芳香族化合物5を含む膜の製造>高分子電解質としては、特開2010-272363号公報記載の方法を参考にして、下記で示される、スルホン酸基を有する構造単位と、下記で示される、イオン交換基を実質的に有しない構造単位を有するランダム共重合体Aイオン交換容量=2.50meq/g、数平均分子量=246000、重量平均分子量=659000、なお、数平均分子量および重量平均分子量は実施例4のGPC条件での分析により得たを準備した。このランダム共重合体AをN-メチルピロリドンに約5重量の濃度になるように溶解させ、併せてここに含硫黄複素環芳香族化合物5ブロック共重合体A/含硫黄複素環芳香族化合物5の重量比=100重量/0.75重量を溶解させることで高分子電解質溶液を調製した。次いで、この高分子電解質溶液をPET基材上に均一に塗り広げ、その後高分子電解質溶液を100°Cで常圧乾燥した。得られる乾燥塗膜を2N硫酸に浸漬、洗浄した後、イオン交換水で洗浄し、更に常温乾燥し、PET基材から剥離することで高分子電解質膜Nを得た。実施例27<含硫黄複素環芳香族化合物5を含む膜の燃料電池評価>上記の高分子電解質膜Aの代わりに高分子電解質膜Nを用いて上記実施例4と同様な手法により、膜-電極接合体および該膜-電極接合体を有する燃料電池セルを製造した。製造した燃料電池セルを用いて、実施例4と同様の方法で負荷変動試験を500時間実施した。この後、膜-電極接合体を取り出してエタノール/水の混合溶液に投入し、さらに超音波処理することで触媒層を取り除いた。そして、残った高分子電解質膜のGPC分析を行った。GPC測定条件は実施例4と同様である。負荷変動試験前後における高分子電解質の重量平均分子量の維持率を表6に示す。比較例4<ランダム共重合体A膜の燃料電池評価>実施例26において、含硫黄複素環芳香族化合物5を加えない以外は全て同様にすることで、高分子電解質膜Oを得ることができる。また、高分子電解質膜Oを実施例27と同様の方法で発電特性試験を500時間実施した。負荷変動試験前後における高分子電解質の重量平均分子量の維持率を表6に示す。表6より、本発明の含硫黄複素環芳香族化合物5を用いて調製された高分子電解質膜は、添加しないものと比較して、負荷変動試験前後でも高分子電解質の分子量が高く維持されており、優れた長期安定性を有することが判明した。実施例28<含硫黄複素環芳香族化合物5を含む膜の製造>高分子電解質としては、特開2005-197236号公報記載の方法を参考にして、高分子電解質としては、下記で示される繰り返し単位からなる、スルホン酸基を有するセグメントイオン交換基を有するセグメントと、下記ここでkは繰返し単位数を示す。で示される、イオン交換基を実質的に有しない構造単位を有するブロック共重合体Cイオン交換容量=2.00meq/g、数平均分子量=102000、重量平均分子量=253000、なお、数平均分子量および重量平均分子量は実施例4のGPC条件での分析により得たを準備した。このブロック共重合体CをN-メチルピロリドン/メタノール=60重量40重量の溶液に約20重量の濃度になるように溶解させ、併せてここに含硫黄複素環芳香族化合物5ブロック共重合体C/含硫黄複素環芳香族化合物5の重量比=100重量/5重量を溶解させることで高分子電解質溶液を調製した。次いで、この高分子電解質溶液をPET基材上に均一に塗り広げ、その後高分子電解質溶液を80°Cで40分予備乾燥した後、120°Cで40分乾燥した。得られる乾燥塗膜を大量の蒸留水に一晩浸漬した後、風乾し、PET基材から剥離することで高分子電解質膜Pを得た。実施例29<含硫黄複素環芳香族化合物5を含む膜の燃料電池評価>上記の高分子電解質膜Nの代わりに高分子電解質膜Pを用いて上記実施例26と同様な手法により、膜-電極接合体および該膜-電極接合体を有する燃料電池セルを製造した。燃料電池セルの特性評価開回路試験高分子電解質膜Pを使用して製造した燃料電池セルについて特性評価を行なった。すなわち、作製した燃料電池セルを95°Cに保ちながら、アノード触媒層側には低加湿状態の水素25mL/分、背圧0.1MPaGを供給し、カソード触媒層側には低加湿状態の空気63mL/分、背圧0.05MPaGを供給して、開回路試験を行った。各原料ガスの加湿は水の入ったバブラーにガスを通すことで行い、水素バブラーの水温は95°C、空気用バブラーの水温は30°Cとした。この条件で燃料電池セルを100時間継続して作動させた。該試験後、実施例4と同様に高分子電解質膜を取出しGPC分析を行った。該試験前と該試験後のイオン交換基を有するセグメントの重量平均分子量、及び、該試験前後におけるイオン交換基を有するセグメントの重量平均分子量の維持率を表7に示す。比較例5<ブロック共重合体C膜の燃料電池評価>実施例28において、含硫黄複素環芳香族化合物5を加えない以外は全て同様にすることで、高分子電解質膜Qを得ることができる。また、高分子電解質膜Qを実施例29と同様の方法で発電特性試験を実施した。該試験前後におけるイオン交換基を有するセグメントの重量平均分子量の維持率を表7に示す。表7より、本発明の含硫黄複素環芳香族化合物5を用いて調製された高分子電解質膜は、添加しないものと比較して、開回路試験前後でも高分子電解質の分子量が高く維持されており、優れた長期安定性を有することが判明した。実施例30<含硫黄複素環芳香族化合物5を含む膜の製造>[高分子電解質膜1の作製]上記ブロック共重合体Bの合成法に準じてイオン交換容量:4.6GPC分子量:Mn=340000、Mw=706000GPC分析条件は実施例4と同様の高分子電解質B2を準備した。上述のように重合して得られた高分子電解質B2をジメチルスルホキシドに溶解して、濃度が6.5質量の高分子電解質溶液を調製した。得られた高分子電解質溶液を、スロットダイを用いて、支持基材である巾300mmのポリエチレンテレフタレートPETフィルム東洋紡績社製、E5000グレード、厚さ100μmに連続的に流延塗布して、流延膜を形成した。その後、支持基板と流延膜とを連続的に100°Cに設定した熱風ヒーター乾燥炉へと搬送し、溶媒を除去して成膜した。得られた膜を2N硫酸に2時間浸漬後、イオン交換水で水洗し、更に風乾した後に支持基材から剥離することで、高分子電解質膜B2を作製した。含硫黄複素環芳香族化合物50.05gをテトラヒドロフラン20gに溶解し、市販の20質量ナフィオン登録商標溶液アルドリッチ社製、溶媒:水と低級アルコールの混合物0.63g、エタノール3.2gを加え、室温にて6時間攪拌することで、劣化防止剤溶液を得た。得られた劣化防止剤溶液を高分子電解質膜B2の片面の中央部における3cm×3cmの領域に、スプレー法にて塗布した。この際、吐出口から膜までの距離は6cm、ステージ温度は60°Cに設定した。さらに重ね塗りを行い溶媒を除去することで劣化防止剤層を形成し、3cm×3cmの領域に固形分が0.37mg配置された高分子電解質膜001を得た。実施例31<含硫黄複素環芳香族化合物5を含む膜の燃料電池評価>[触媒インクの作成]市販の5質量ナフィオン登録商標溶液アルドリッチ社製、溶媒:水と低級アルコールの混合物6.30gに、白金が担持された白金担持カーボンSA50BK、エヌイーケムキャット製、白金含有量;50質量1.00g投入し、さらにエタノール43.45g、水6.43gを加えた。得られた混合物を1時間超音波処理した後、スターラーで5時間攪拌して触媒インクを得た。[膜電極接合体の作製]一方の表面に劣化防止剤層を形成した高分子電解質膜001について、劣化防止剤層を有さない表面の中央部における3cm×3cmの領域に、スプレー法にて上記の触媒インクを塗布した。この際、吐出口から膜までの距離は6cm、ステージ温度は75°Cに設定した。同様にして重ね塗りをした後、溶媒を除去してアノード触媒層を形成させた。アノード触媒層として14.2mgの固形分白金目付け:0.6mg/cm2が塗布された。続いて、劣化防止剤層の上に同様に触媒インクを塗布して、カソード触媒層を形成させ膜電極接合体を得た。カソード触媒層として14.2mgの固形分白金目付け:0.6mg/cm2が塗布された。[燃料電池セルの組み立て]上述のようにして得られたMEAの両外側に、ガス拡散層としてカーボンクロスと、ガス通路用の溝を切削加工したカーボン製セパレータとを配し、さらにその外側に集電体及びエンドプレートを順に配置し、これらをボルトで締め付けることによって、有効電極面積9cm2の燃料電池セルを組み立てた。[燃料電池セルの耐久性評価]製造した燃料電池セルを用いて、実施例19と同様の方法で負荷変動試験を500時間実施し、同様にGPC分析を行った。負荷変動試験前後における高分子電解質B2のイオン交換基を有するセグメントの重量平均分子量の維持率を表8に示す。実施例32<含硫黄複素環芳香族化合物5を含む膜およびの燃料電池セルの作成>高分子電解質膜B2の片面の中央部における3cm×3cmの領域に劣化防止剤層の固形分が1.23mg配置された高分子電解質膜002を用いること以外は、実施例30、31と同様に製造した。実施例33<含硫黄複素環芳香族化合物5を含む膜の作成>高分子電解質B2の貧溶媒であるテトラヒドロフランと、良溶媒であるジエチレングリコールモノエチルエーテルとの混合溶媒テトラヒドロフラン90質量ジエチレングリコールモノエチルエーテル10質量に含硫黄複素環芳香族化合物5を1質量添加し、室温で1時間攪拌して溶解させ、劣化防止剤溶液1質量低分子成分Aテトラヒドロフラン90質量ジエチレングリコールモノエチルエーテル10質量溶液を得た。一方、高分子電解質B2を、ジエチレングリコールモノエチルエーテルに溶解して、濃度が5.5質量の高分子電解質溶液を調製した。得られた高分子電解質溶液を、スロットダイを用いて、支持基材である巾300mmのポリエチレンテレフタレートPETフィルム東洋紡績社製、E5000グレード、厚さ100μmに連続的に流延塗布して、流延膜を形成した。その後、支持基板と流延膜とを連続的に100°Cに設定した熱風ヒーター乾燥炉へと搬送し、溶媒を除去して成膜した。得られた膜の上に、グラビアコーターを用い、室温にて1質量含硫黄複素環芳香族化合物5溶液溶媒:テトラヒドロフラン90質量ジエチレングリコールモノエチルエーテル10質量を塗布し、80°Cで乾燥させた。次いで、得られた膜を2N硫酸に2時間浸漬後、イオン交換水で水洗し、更に風乾した後に支持基材から剥離することで、高分子電解質膜003を作製した。高分子電解質膜003における含硫黄複素環芳香族化合物5の含有量は、高分子電解質膜003の全質量に対し0.3質量であった。実施例34<含硫黄複素環芳香族化合物5を含む燃料電池セルの作成>そして、実施例31の高分子電解質膜001の代わりに、高分子電解質膜003を用いること以外は実施例31と同様に製造した。実施例35<含硫黄複素環芳香族化合物5を含む膜およびの燃料電池セルの作成>グラビアコーターを用いて塗布する含硫黄複素環芳香族化合物5溶液溶媒:テトラヒドロフラン90質量ジエチレングリコールモノエチルエーテル10質量の量を変更して高分子電解質膜004を形成すること以外は、実施例29、30と同様に製造した。高分子電解質膜004における含硫黄複素環芳香族化合物5の含有量は、高分子電解質膜004の全質量に対し0.6質量であった。実施例36<含硫黄複素環芳香族化合物5を含む膜およびの燃料電池セルの作成>グラビアコーターを用いて塗布する含硫黄複素環芳香族化合物5溶液の溶媒を、高分子電解質B2の貧溶媒であるテトラヒドロフランとして、テトラヒドロフランに含硫黄複素環芳香族化合物5を1質量添加し、得られる劣化防止剤溶液1質量低分子成分Aテトラヒドロフラン溶液を塗布して高分子電解質膜005を形成すること以外は、実施例35と同様に製造した。高分子電解質膜005における含硫黄複素環芳香族化合物5の含有量は、高分子電解質膜005の全質量に対し0.3質量であった。比較例6<高分子電解質膜B1の燃料電池評価>高分子電解質膜B2を高分子電解質膜001の代わりに用いて実施例31と同様の方法で負荷変動試験を500時間実施した。負荷変動試験前後における高分子電解質B2のイオン交換基を有するセグメントの重量平均分子量の維持率を表8に示す。表8より、本発明の含硫黄複素環芳香族化合物5を用いて調製された高分子電解質膜は、添加しないものと比較して、負荷変動試験前後でも高分子電解質の分子量が高く維持されており、優れた長期安定性を有することが判明した。実施例37高分子電解質膜B2の代わりにナフィオンXL登録商標膜を用いたこと以外は、実施例30と同様の方法にて高分子電解質膜F1を得た。実施例31と同様の方法にて高分子電解質膜F1を用いて膜電極接合体および、燃料電池セルを作製し、上記開回路試験を100時間実施した。上記開回路試験において発生した排水を、セル中のガス排出口から空気極側と燃料極側から共に採取し、これをイオンクロマトグラフィーにかけ、フッ化物イオンおよび硫酸イオンの溶出量を測定した。イオンクロマトグラフィーの測定条件を以下に示す。結果を表9に示す。機器:Dionex社製DX-500カラム:Dionex社製IonPacAS-17C溶離液:10mMの水酸化カリウムKOH水溶液溶離液の流速:1.0ml/min比較例7高分子電解質膜001の代わりにナフィオンXL登録商標膜を用いたこと以外は、実施例31と同様の方法にて膜電極接合体および、燃料電池セルを作製し、実施例32と同様に上記開回路試験を100時間実施し、評価した。結果を表9に示す。表9より、実施例37は排水中のフッ化物イオンおよび硫酸イオンの量が比較例7より小さいものであり、高分子電解質の劣化を抑制していることがわかる。これより、本発明の含硫黄複素環芳香族化合物はフッ素系高分子電解質に対しても安定化剤として大変有用であることが判明した。"